(57)【要約】  組成物は、ａ）エチレン由来の単位および構造Ｉの少なくとも１種のコモノマー由来の単位を含むエチレン系コポリマーであって、式中、ＲがＣ１−Ｃ２ヒドロカルビル基であり、Ｒ’がＣ１−Ｃ４ヒドロカルビル基である、エチレン系コポリマーと、ｂ）少なくとも１種の酸化防止剤と、ｃ）組成物の全重量を基準に、０重量％超から３重量％未満までの有機過酸化物と、ｄ）任意に、少なくとも１種の架橋助剤と、ｅ）任意に、少なくとも１種のトリー抑制剤と、を含み、エチレン系コポリマーは、関係式Ｔｍ＜−７３．０２２（コモノマー）＋１０９．３を満たす溶融温度（Ｔｍ）（℃）およびエチレン系コポリマー１００グラム当たりのモル数で表わされるコモノマー含有量（モル／１００ｇ）（コモノマー）を有する。【化１】 2019533751.tif 000018
2019533751.tif 000002
【特許請求の範囲】
【請求項１】
組成物であって、
ａ）エチレン由来の単位および構造Ｉの少なくとも１種のコモノマー由来の単位を含むエチレン系コポリマーであって、
【化１】
2019533751.tif 000013
式中、ＲがＣ１−Ｃ２ヒドロカルビル基であり、Ｒ’がＣ１−Ｃ４ヒドロカルビル基である、エチレン系コポリマーと、
ｂ）少なくとも１種の酸化防止剤と、
ｃ）前記組成物の全重量を基準に、０重量％超から３重量％未満までの有機過酸化物と、
ｄ）任意に、少なくとも１種の架橋助剤と、
ｅ）任意に、少なくとも１種のトリー抑制剤と、を含み、
前記エチレン系コポリマーは、関係式Ｔｍ＜−７３．０２２（コモノマー）＋１０９．３を満たす溶融温度（Ｔｍ）（℃）、およびエチレン系コポリマー１００グラム当たりのモル数で表わされるコモノマー含有量（モル／１００ｇ）（コモノマー）を有する、組成物。
【請求項２】
前記エチレン系コポリマーはバイポリマーである、請求項１に記載の組成物。
【請求項３】
前記エチレン系コポリマーは、０．０２０モル／１００ｇから０．２５０モル／１００ｇまでのコモノマーを含む、請求項１および２のいずれかに記載の組成物。
【請求項４】
前記エチレン系コポリマーは、７０℃から１１０℃までの溶融温度を有する、請求項１〜３のいずれかに記載の組成物。
【請求項５】
前記エチレン系コポリマーは架橋されている、請求項１〜５のいずれかに記載の組成物。
【請求項６】
前記組成物は、
ａ）前記組成物の全重量を基準に、９０重量％から９９重量％までの前記エチレン系コポリマーであって、前記エチレン系コポリマーがエチレンと構造ＩＩＩのコモノマーとのバイオポリマーであり、
【化２】
2019533751.tif 000014
式中、Ｒ’がＣ１−Ｃ４ヒドロカルビル基である、前記エチレン系コポリマーと、
ｂ）前記組成物の全重量を基準に、０．１０重量％から０．２０重量％までの前記酸化防止剤と、
ｃ）前記組成物の全重量を基準に、０．３重量％から１．０重量％までの前記有機過酸化物と、
ｄ）前記組成物の全重量を基準に、０．５重量％から１．２重量％までの前記架橋助剤と、を含み、
前記組成物は０．０００１０％から０．０１０００％までの散逸係数を有する、請求項５に記載の組成物。
【請求項７】
前記組成物は、前記組成物の全重量を基準に、１重量％未満の前記エチレン系コポリマー以外のオレフィン系ポリマーを含む、請求項６に記載の組成物。
【請求項８】
前記組成物は、
ａ）前記組成物の全重量を基準に、９０重量％から９９重量％までの前記エチレン系コポリマーであって、前記エチレン系コポリマーが、エチレンと構造ＩＩＩのコモノマーとのバイオポリマーであり、
【化３】
2019533751.tif 000015
式中、Ｒ’がＣ１−Ｃ４ヒドロカルビル基である、前記エチレン系コポリマーと、
ｂ）前記組成物の全重量を基準に、０．２０重量％超から０．４５重量％までの前記酸化防止剤と、
ｃ）前記組成物の全重量を基準に、０．３重量％から１．０重量％までの前記有機過酸化物と、
ｄ）前記組成物の全重量を基準に、０．５重量％から１．２重量％までの前記架橋助剤と、を含み、
前記散逸係数は、０．０００１０％から０．０１０００％までである、請求項５に記載の組成物。
【請求項９】
前記組成物は、前記エチレン系コポリマー以外のオレフィン系ポリマーであって、前記組成物の全重量を基準に、１重量％未満のオレフィン系ポリマーを含む、請求項８に記載の組成物。
【請求項１０】
前記組成物は、
ａ）前記組成物の全重量を基準に、９０重量％から９９重量％までの前記エチレン系コポリマーであって、前記エチレン系コポリマーが、エチレンと構造ＩＩＩのコモノマーとのバイオポリマーであり、
【化４】
2019533751.tif 000016
式中、Ｒ’がＣ１−Ｃ４ヒドロカルビル基である、前記エチレン系コポリマーと、
ｂ）前記組成物の全重量を基準に、０．２０重量％超から０．４５重量％までの前記酸化防止剤と、
ｃ）前記組成物の全重量を基準に、０．３重量％から１．０重量％までの前記有機過酸化物と、
ｄ）前記組成物の全重量を基準に、０．５重量％から１．２重量％までの前記架橋助剤と、
ｆ）前記組成物の重量を基準に、１重量％から８重量％までのＬＤＰＥと、を含み、
前記組成物は０．０００１０％から０．０１０００％までの散逸係数を有する、請求項５に記載の組成物。
【請求項１１】
請求項１〜１０のいずれかに記載の組成物を含む絶縁層を含むケーブル。
【請求項１２】
前記ケーブルは、中電圧ケーブル、高電圧ケーブル、および超高電圧ケーブルからなる群から選択される、請求項１１に記載のケーブル。
【請求項１３】
ケーブルであって、
導体と、
前記導体の少なくとも一部を被覆する絶縁層と、を備え、前記絶縁層は、ａ）エチレン由来の単位および構造Ｉの少なくとも１種のコモノマー由来の単位を含むエチレン系コポリマーであって、
【化５】
2019533751.tif 000017
式中、ＲがＣ１−Ｃ２ヒドロカルビル基であり、Ｒ’がＣ１−Ｃ４ヒドロカルビル基である、エチレン系コポリマーと、
ｂ）少なくとも１種の酸化防止剤と、
ｃ）前記組成物の全重量を基準に、０重量％超から３重量％未満までの有機過酸化物と、
ｄ）任意に、少なくとも１種の架橋助剤と、
ｅ）任意に、少なくとも１種のトリー抑制剤と、を含み、
前記エチレン系コポリマーは、関係式Ｔｍ＜−７３．０２２（コモノマー）＋１０９．３を満たす溶融温度（Ｔｍ）（℃）、およびエチレン系コポリマー１００グラム当たりのモル数で表わされるコモノマー含有量（モル／１００ｇ）（コモノマー）を有する、ケーブル。
【請求項１４】
電気を導通させる方法であって、２ｋＶから２２０ｋＶ超までの電圧を、請求項１１〜１３のいずれかに記載のケーブルの両端に印加することを含む、方法。
【発明の詳細な説明】
【背景技術】
【０００１】
中電圧（ＭＶ）、高電圧（ＨＶ）、および超高電圧（ＥＨＶ）ケーブル（例えば、電力ケーブル）用の架橋ポリエチレン（ＸＬＰＥ）絶縁は、複雑で厳しい一連の技術的要件を満たさなければならない。このような要件を満たすために、ポリエチレン（ＰＥ）系樹脂を複数の添加剤と配合することが必要である。ほとんどの添加剤は、ＰＥよりも極性が高いので、ＰＥに対する溶解度が低く抑えられる、すなわちＰＥは、添加剤受容性が低い。その結果、添加剤は貯蔵中に絶縁化合物から滲み出す、または滲出する可能性がある。この滲み出し、または滲出により、ペレットの粘着、ペレット搬送の困難性、押出機スクリューの滑り、結晶汚染、経時的な蓄積、および処理装置への添加剤のランダムな飛散などのような、製造および材料ハンドリングに際する様々な課題がもたらされる。
【０００２】
極性コモノマーを含有するＰＥの使用は、このような添加剤の溶解度を高めるのを促進することができるが、極性コモノマーが低レベルで含まれていても、材料の散逸係数を増加させる。散逸係数が増加するのは、散逸係数が電気的損失を表わすので、望ましくない。ケーブル製造業者および公益事業者は、可能な限り低い散逸係数（例えば、小さい電気的損失）を持つ絶縁材料を有することが望ましいと考える。
【０００３】
添加剤受容性のバランスを向上させる、すなわち添加剤、特に極性添加剤を受容する能力を向上させ、添加剤を、滲み出すことなく、または滲出することなく保持するＭＶ、ＨＶ、およびＥＨＶケーブルに使用されるＰＥ組成物、および低い散逸係数が必要である。
【発明の概要】
【０００４】
本開示は、ａ）エチレン由来の単位および構造Ｉの少なくとも１種のコモノマー由来の単位を含むエチレン系コポリマーであって、
【０００５】
【化１】
2019533751.tif 000003
【０００６】
式中、ＲがＣ１−Ｃ２ヒドロカルビル基であり、Ｒ’がＣ１−Ｃ４ヒドロカルビル基である、エチレン系コポリマーと、ｂ）少なくとも１種の酸化防止剤と、ｃ）組成物の全重量を基準に、０重量％超から３重量％未満までの有機過酸化物と、ｄ）任意に、少なくとも１種の架橋助剤と、ｅ）任意に、少なくとも１種のトリー抑制剤と、を含む組成物を提供し、エチレン系コポリマーは、関係式Ｔｍ＜−７３．０２２（コモノマー）＋１０９．３を満たす溶融温度（Ｔｍ）（℃）およびエチレン系コポリマー１００グラム当たりのモル数で表わされるコモノマー含有量（モル／１００ｇ）（コモノマー）を有する。
【０００７】
本開示はさらに、導体と、導体の少なくとも一部を被覆する絶縁層と、を含むケーブルを提供し、絶縁層は、ａ）エチレン由来の単位および構造Ｉの少なくとも１種のコモノマー由来の単位を含むエチレン系コポリマーであって、
【０００８】
【化２】
2019533751.tif 000004
【０００９】
式中、ＲがＣ１−Ｃ２ヒドロカルビル基であり、Ｒ’がＣ１−Ｃ４ヒドロカルビル基である、エチレン系コポリマーと、ｂ）少なくとも１種の酸化防止剤と、ｃ）組成物の全重量を基準に、０重量％超から３重量％未満までの有機過酸化物と、ｄ）任意に、少なくとも１種の架橋助剤と、ｅ）少なくとも１種のトリー抑制剤と、を含み、エチレン系コポリマーは、関係式Ｔｍ＜−７３．０２２（コモノマー）＋１０９．３を満たす溶融温度（Ｔｍ）（℃）およびエチレン系コポリマー１００グラム当たりのモル数で表わされるコモノマー含有量（モル／１００ｇ）（コモノマー）を有する。
【図面の簡単な説明】
【００１０】
【図１】異なるコモノマー種の溶融温度とコモノマー含有量との相関、および重合法を示すグラフである。
【図２】散逸係数を表２の比較サンプルおよび本発明の実施例に関するコモノマー含有量の関数として示すグラフである。
【図３】散逸係数を表３の比較サンプルおよび本発明の実施例に関するコモノマー含有量の関数として示すグラフである。
【図４】散逸係数を表４の比較サンプルおよび本発明の実施例に関するコモノマー含有量の関数として示すグラフである。
【００１１】
定義
本明細書において開示される数値範囲は、下限値および上限値を含む、下限値から上限値までの全ての値を含む。範囲が明示的な値（例えば、１または２；または３〜５；または６；または７）を含む場合、任意の２つの明示的な値の間の任意の下位範囲（例えば、１〜２；２〜６；５〜７；３〜７；５〜６など）が含まれる。
【００１２】
元素周期表について記載される場合は必ず、１９９０〜１９９１年にＣＲＣ  Ｐｒｅｓｓ、Ｉｎｃ．により発行された元素周期律表を参考にしている。この周期律表の元素族について記載される場合、番号順に並べた族に関する新しい表記法に依拠している。
【００１３】
文脈から暗黙のうちに、またはこの技術分野において慣習的にそうでないと述べられていない限り、全ての部およびパーセントは重量に基づいており、全てのテスト方法は本開示の出願日現在のものである。
【００１４】
米国特許実務を目的として、参照される特許、特許出願、または刊行物の内容は必ず、内容全体が、特に定義の開示、およびこの技術分野における一般的な知識に関して（本開示において具体的に提供される定義に決して矛盾しない程度に）、参照により本明細書に組み込まれる（または、相当する米国特許出願が同じように参照により組み込まれる）。
【００１５】
「ａｌｋｙｌ  ｇｒｏｕｐ（アルキル基）」は、飽和直鎖状、環状または分岐状ヒドロカルビル基である。
【００１６】
「ａｌｋｅｎｙｌ  ｇｒｏｕｐ（アルケニル基）」は、少なくとも１個のＣ＝Ｃ二重不飽和結合を有する直鎖状、環状、または分岐状ヒドロカルビル基である。
【００１７】
本明細書において使用される「ｃｏｍｐｏｓｉｔｉｏｎ（組成物）」という用語は、組成物を構成する材料の混合物、ならびに組成物の材料から形成される反応生成物および分解生成物を含む。
【００１８】
「ｃｏｍｐｒｉｓｉｎｇ（備える）」、「ｉｎｃｌｕｄｉｎｇ（含む）」、「ｈａｖｉｎｇ（有する）」という用語および用語の派生語は、同じ用語が具体的に開示されているかどうかに関係なく、任意のさらに別の構成要素、ステップ、または手順の存在を排除しないものとする。どのような疑念も避けるために、「ｃｏｍｐｒｉｓｉｎｇ（備える）」という用語の使用により特許請求される全ての組成物は、異なることが述べられていない限り、ポリマーであるかそうでないかに関係なく、任意のさらに別の添加剤、補助剤、または化合物を含むことができる。これとは異なり、「ｃｏｎｓｉｓｔｉｎｇ  ｅｓｓｅｎｔｉａｌｌｙ  ｏｆ（〜から基本的になる）」という用語は、操作性に必須ではないものを除き、任意の後続の列挙物の範囲から、他の任意の構成要素、ステップ、または手順を除外する。「ｃｏｎｓｉｓｔｉｎｇ  ｏｆ（〜からなる）」という用語は、具体的に記述または列挙されていない任意の構成要素、ステップ、または手順を除外する。「ｏｒ（または）」という用語は、特に明記しない限り、列挙される構成要素を個々に指しているだけでなく、任意に組み合わせた状態を指している。単数形の使用は複数形の使用を含み、逆に、複数形の使用は単数形の使用を含む。
【００１９】
「ｅｔｈｙｌｅｎｅ−ｂａｓｅｄ  ｃｏｐｏｌｙｍｅｒ（エチレン系コポリマー）」という用語は、コポリマーの全重量を基準としたほぼ全重量の重合エチレンと、少なくとも１種のコモノマーと、を含むコポリマーを指している。
【００２０】
「ｅｘｔｒａ  ｈｉｇｈ  ｖｏｌｔａｇｅ  ｃａｂｌｅ（超高圧ケーブル）」という用語は、２２０ｋＶ以上の電圧を、ケーブルに損傷を与えることなく印加するように設計されるケーブルを指している。
【００２１】
「ｈｉｇｈ  ｖｏｌｔａｇｅ  ｃａｂｌｅ（高電圧ケーブル）」という用語は、７０ｋＶから２２０ｋＶ未満までの電圧をケーブルに損傷を与えることなく印加するように設計されるケーブルを指している。
【００２２】
「ｈｙｄｒｏｃａｒｂｙｌ  ｇｒｏｕｐ（ヒドロカルビル基）」は、飽和または不飽和の直鎖状、環状、または分岐状炭化水素基である。適切なヒドロカルビル基の非限定的な例として、例えばアルキル基（メチル、エチル、ｎ−プロピル、ｉ−プロピル、ｎ−ブチル、ｔ−ブチル、ｉ−ブチル（または、２−メチルプロピル）などのような）およびアルケニル基（エテニル、プロペニル、ブテニルなどのような）が挙げられる。１つの実施形態では、ヒドロカルビル基は、１〜２０個の炭素原子を有する。
【００２３】
「ｍｅｄｉｕｍ  ｖｏｌｔａｇｅ  ｃａｂｌｅ（中電圧ケーブル）」という用語は、２ｋＶから７０ｋＶ未満までの電圧をケーブルに損傷を与えることなく印加するように設計されるケーブルを指している。
【００２４】
「ｏｌｅｆｉｎ−ｂａｓｅｄ  ｐｏｌｙｍｅｒ（オレフィン系ポリマー）」という用語は、ポリマーの全重量を基準とした概略重量パーセントの重合オレフィンを含むポリマーを指し、任意に、少なくとも１種のコモノマーを含有することができる。オレフィンは、１個以上の二重結合を有する不飽和、脂肪族、または脂環式の置換または非置換炭化水素を含む。オレフィン系ポリマーの非限定的な例として、オレフィンのホモポリマー（例えば、ポリプロピレン、ポリエチレンなど）、およびオレフィンと少なくとも１種のコモノマーとのコポリマー（例えば、プロピレン系コポリマー、エチレン系コポリマーなど）が挙げられる。
【００２５】
本明細書において使用される「ｐｏｌｙｍｅｒ（ポリマー）」という用語は、同じ種類であるか、または異なる種類であるかに関係なく、モノマーを重合することにより調製されるポリマー化合物を指している。したがって、ｐｏｌｙｍｅｒ（ポリマー）という汎用語は、ｈｏｍｏｐｏｌｙｍｅｒ（ホモポリマー）という用語（微量の不純物をポリマー構造に取り込むことができるという理解を前提とした１種類のモノマーのみから調製されるポリマーを指すために用いられる）および以下に定義されるｃｏｐｏｌｙｍｅｒ（コポリマー）という用語を包含する。微量の不純物、例えば触媒残渣は、ポリマー中に、および／またはポリマー内に取り込まれる可能性がある。本明細書において使用される「ｃｏｐｏｌｙｍｅｒ（コポリマー）」という用語は、異なる少なくとも２種類のモノマーの重合により調製されるポリマーを指している。したがって、コポリマーという汎用語は、４イオポリマー（異なる２種類のモノマーから調製されるポリマーを指すために用いられる）、および２種類よりも多くの異なる種類のモノマーから調製されるポリマーを含む。
【００２６】
「ｔｒｅｅ  ｒｅｔａｒｄａｎｔ（トリー抑制剤）」とは、ケーブル絶縁材料におけるトリーの形成を阻害または抑制する添加剤を指している。トリーイング、またはケーブル絶縁材料内でのトリーの形成は、絶縁材料内を木の枝に似た経路で進行する部分放電による破壊過程である。トリーイングは、水または電気により生じてしまい、「ｔｒｅｅ  ｒｅｔａｒｄａｎｔ（トリー抑制剤）」という用語は、水トリー抑制剤および電気トリー抑制剤の両方を包含する。電気トリーイングは、絶縁材料が、分散する高電界ストレスを長期間にわたって受けると発生する。水トリーイングは、水が絶縁材料に、普通は欠陥に入ると発生し、部分放電を引き起こす。
【００２７】
テスト方法
結晶化温度：結晶化温度は、ＤＳＣにより、０℃から２００℃に１０℃／分で昇温しながら窒素雰囲気下で測定される。第１冷却工程における発熱ピーク温度は、結晶化温度（Ｔｃ）として記録され、結果は℃で報告される。
【００２８】
密度：ＡＳＴＭ  Ｄ７９２に従って測定し、結果を１立方センチメートル当たりのグラム数（ｇ／ｃｃまたはｇ／ｃｍ３）で報告した。
【００２９】
散逸係数：散逸係数（ＤＦ）は、同相有効電力と逆位相無効電力の比である。これは、誘電体の充電および放電におけるヒステリシスの指標である。ＤＦは、有効電力と無効電力の変換の指標であり、電子流またはイオン流による熱として表わされ、双極子回転で表わされる。散逸係数は、以下に記載の通りに測定され、そして異なることが述べられていない限り、パーセントで報告される。パーセントで報告されるＤＦが小さいほど、ポリマーの誘電（すなわち絶縁）特性は良好である。
【００３０】
ＤＦを測定するために、ＯＳ８７（Ｙａｎｇｇａｏ  Ｅｌｅｃｔｒｏｎｉｃ  Ｅｑｕｉｐｍｅｎｔ  Ｌｔｄ、上海市、中国）高精度電流比較型ブリッジを使用して散逸係数値を測定する。ブリッジの所望周波数は５０Ｈｚである。Ｔａｎδ分解能は１０−６（０．０００１％）に選択される。内部に熱電対を持つ電極をシリコンオイルに含浸させる。散逸係数は９５℃〜１０５℃で、かつ６ｋＶ／ｍｍ、１０ｋＶ／ｍｍ、１４ｋＶ／ｍｍ、１０ｋＶ／ｍｍ、および６ｋＶ／ｍｍで測定される。１２ｋＶ／ｍｍ、１０５℃における散逸係数は、散逸係数とストレスレベルの曲線から計算される。いくつかのコンディショニング効果により、最初の段階的増加と後続の測定との間にヒステリシスが起こり得るので、第２の段階的増加の間のデータのみを使用して、試料の散逸係数を特徴付ける。全ての試料の板厚さは、０．６５ｍｍ〜０．７５ｍｍの範囲である。
【００３１】
メルトインデックス：ＡＳＴＭ  Ｄ１２３８、条件１９０℃（２．１６キログラム（ｋｇ）重量）に従って測定し、結果は１０分当たりのグラム数（ｇ／１０分）で報告した。
【００３２】
溶融温度：溶融温度は、ＤＳＣにより、０℃から２００℃に１０℃／分で昇温しながらで窒素雰囲気下で測定される。第１の加熱工程における吸熱ピーク温度は溶融温度（Ｔｍ）として記録され、結果は℃で報告される。
【００３３】
モルパーセントコモノマー：モルパーセントコモノマーは、方程式モル％＝重量％／Ｍｎ（コモノマー）／（重量％／Ｍｎ（コモノマー）＋（１−重量％）／Ｍｎ（Ｃ２Ｈ４））を使用して計算され、ｍｏｌ％はモルパーセントコモノマーであり、ｗｔ％は重量パーセントコモノマーであり、Ｍｎ（コモノマー）はコモノマーの数平均分子量であり、Ｍｎ（Ｃ２Ｈ４）はエテンの数平均分子量であり、結果はモルパーセント（ｍｏｌ％）で報告される。
【００３４】
コポリマー１００グラム当たりのコモノマーのモル数：コポリマー１００グラム当たりのコモノマーのモル数は、方程式モル／１００ｇ＝重量％／Ｍｎ（コモノマー）×１００を使用して計算され、式中、モル／１００ｇは、コポリマー１００グラム当たりのコモノマーのモル数であり、重量％はコモノマーの重量パーセントであり、Ｍｎ（コモノマー）は、コモノマーの数平均分子量であり、結果は、コポリマー１００グラム当たりのコモノマーのモル数（モル／１００ｇ）で報告される。
【００３５】
重量パーセント（ｗｔ％）コモノマー：反応性レベルが高いために酢酸ビニルがほぼ完全に取り込まれると仮定した場合の反応器に添加されるコモノマーの量を基準とした実験組成物（本発明および比較例）のコモノマー含有量。次に、コモノマー含有量が、１３Ｃ  ＮＭＲ分光法および／またはフーリエ変換赤外分光法（ＦＴＩＲ）により確認される。
【００３６】
１３Ｃ  ＮＭＲ分光法は、ポリマーに取り込まれるコモノマーを測定する多くの技法のうちの１つである。この技法の例は、Ｊａｍｅｓ  Ｃ．ＲａｎｄａｌｌによるＡ  Ｒｅｖｉｅｗ  ｏｆ  Ｈｉｇｈ  Ｒｅｓｏｌｕｔｉｏｎ  Ｌｉｑｕｉｄ  １３Ｃａｒｂｏｎ  Ｎｕｃｌｅａｒ  Ｍａｇｎｅｔｉｃ  Ｒｅｓｏｎａｎｃｅ  Ｃｈａｒａｃｔｅｒｉｚａｔｉｏｎｓ  ｏｆ  Ｅｔｈｙｌｅｎｅ−Ｂａｓｅｄ  Ｐｏｌｙｍｅｒｓ，Ｃ２９，Ｊ．Ｍａｃｒｏｍｏｌｅｃｕｌａｒ  Ｓｃｉｅｎｃｅ，Ｐｏｌｙｍｅｒ  Ｒｅｖｓ．２０１，２０１−３１７（１９８９）で、エチレン／αオレフィンコポリマーのコモノマー含有量の導出に関して記載されている。オレフィン系コポリマーのコモノマー含有量を導出する基本手順は、１３Ｃ  ＮＭＲスペクトルを、サンプル中の異なる炭素に対応するピークの強度が、サンプル中の寄与核種の総数に直接比例するという状態で取得することを含む。この比例性を確保する方法は、パルス印加後の緩和に十分な時間を許容すること、ゲートデカップリング法、緩和剤を使用すること、などを含む。ピークまたはピーク群の相対強度は、実際には、当該ピークをコンピュータで積分することにより得られる。スペクトルを取得してピークを積分した後、コモノマーに関連するこれらのピークを割り当てる。この割り当ては、既知のスペクトルまたは文献を参照することにより、もしくはモデル化合物の合成および分析により、または等方性標識コモノマーの使用により行なうことができる。モル％コモノマーは、例えばＲａｎｄａｌｌに記載されているように、インターポリマー中のモノマー群の全てのモル数に対応する積分値に対するコモノマーのモル数に対応する積分値の比により導出することができる。
【００３７】
一旦、ＮＭＲを利用して１つのコポリマー中のコモノマー組成を導出すると、ＦＴＩＲを使用して他のコポリマー中のコモノマー組成を導出するが、その理由は、重要な官能基の吸光度が、官能基の濃度にほぼ比例するからである。
【発明を実施するための形態】
【００３８】
１つの実施形態では、本開示は、ａ）エチレン由来の単位および構造Ｉを有する少なくとも１種のコモノマー由来の単位を含むエチレン系ポリマーであって、
【００３９】
【化３】
2019533751.tif 000005
【００４０】
式中、ＲがＣ１−Ｃ２ヒドロカルビル基であり、Ｒ’がＣ１−Ｃ４ヒドロカルビル基である、エチレン系ポリマーと、ｂ）少なくとも１種の酸化防止剤と、ｃ）組成物の全重量を基準とした０重量％超から３重量％未満までの有機過酸化物と、ｄ）任意に、エチレンホモポリマーまたはエチレン／アルファ−オレフィンコポリマーと、ｅ）任意に、硬化性架橋助剤と、ｆ）任意に、少なくとも１種のトリー抑制剤と、を含む組成物を提供し、エチレン系コポリマーは、関係式Ｔｍ＜−７３．０２２（コモノマー）＋１０９．３を満たす℃で表わされる溶融温度（Ｔｍ）およびエチレン系コモノマー１００グラム当たりのモル数で表わされるコモノマー含有量（モル／１００ｇ）（コモノマー）を有する。
【００４１】
エチレン系コポリマー
１つの実施形態では、組成物は、エチレン由来の単位および構造Ｉを有する少なくとも１種のコモノマー由来の単位を含む少なくとも１種のエチレン系コポリマーを含み、
【００４２】
【化４】
2019533751.tif 000006
【００４３】
式中、ＲはＣ１−Ｃ２ヒドロカルビル基であり、Ｒ’はＣ１−Ｃ４ヒドロカルビル基であり、エチレン系コポリマーは、関係式Ｔｍ＜−７３．０２２（コモノマー）＋１０９．３を満たす℃で表わされる溶融温度（Ｔｍ）およびエチレン系コモノマー１００グラム当たりのモル数で表わされるコモノマー含有量（モル／１００ｇ）（コモノマー）を有する。
【００４４】
適切なＲ基の非限定的な例として、メチル基、エチル基、およびエテニル基を含む、非置換Ｃ１−Ｃ２アルキル基および非置換Ｃ２アルケニル基が挙げられる。１つの実施形態では、Ｒ基はメチル基および非置換エテン基から選択される。
【００４５】
適切なＲ基の非限定的な例として、メチル基、エチル基、プロピル基、ブチル基、エテニル基、プロペニル基、およびブテニル基を含む、非置換Ｃ１−Ｃ４アルキル基および非置換Ｃ２−Ｃ４アルケニル基が挙げられる。非置換Ｃ１−Ｃ４アルキル基および非置換Ｃ２−Ｃ４アルケニル基は、分岐鎖または直鎖とすることができる。１つの実施形態では、Ｒ’基は、例えばメチル基、エチル基、プロピル基、ブチル基、またはエテニル基を含む、非置換直鎖Ｃ１−Ｃ４アルキル基または非置換Ｃ２アルケニル基である。さらなる実施形態では、Ｒ’基は、メチル基、エチル基、ブチル基、およびエテニル基から選択される。１つの実施形態では、Ｒ’基はメチル基、エチル基、および直鎖ブチル基から選択される。
【００４６】
１つの実施形態では、Ｒ基は非置換メチル基および非置換エテニル基から選択され、Ｒ’基は非置換直鎖Ｃ１−Ｃ４アルキル基および非置換Ｃ２エテニル基から選択される。構造Ｉの適切なコモノマーの１つの非限定的な例として、構造ＩＩを有する酢酸ビニルが挙げられる。
【００４７】
【化５】
2019533751.tif 000007
【００４８】
構造Ｉの適切なコモノマーの別の非限定的な例として、構造ＩＩＩを有するＣ１−Ｃ４アルキルアクリレートを挙げることができ、
【００４９】
【化６】
2019533751.tif 000008
【００５０】
式中、Ｒ’は上に特定したＣ１−Ｃ４アルキル基である。特定の実施形態では、Ｒ’基は、非置換メタン基、非置換エタン、および非置換直鎖ブタン基から選択される。
【００５１】
１つの実施形態では、構造ＩＩＩのコモノマーはアクリル酸ブチルである。
【００５２】
１つの実施形態では、エチレン系コポリマーは、エチレンと構造式Ｉのコモノマーとのバイポリマーである、またはより具体的には、エチレンと構造ＩＩまたは構造ＩＩＩのコモノマーとのバイオポリマーである。適切なエチレン系バイオポリマーの非限定的な例として、エチレン／酢酸ビニルバイポリマー、エチレン／アクリル酸メチルバイポリマー、エチレン／エチルアクリレートバイポリマー、およびエチレン／アクリル酸ブチルバイポリマーが挙げられる。１つの実施形態では、エチレン系バイポリマーはエチレン／アクリル酸ブチルバイポリマーである。
【００５３】
エチレン由来の単位および構造Ｉの少なくとも１種のコモノマー由来の単位を含むエチレン系コポリマーは、２つ以上の異なるコモノマー種を含むことができる。例えば、エチレン系コポリマーは、エチレン由来の単位および構造Ｉの２種以上のコモノマー由来の単位を含むことができる。別の実施形態では、エチレン系コポリマーは、エチレン由来の単位、および構造Ｉの１種以上のコモノマー由来の単位、ならびに構造Ｉ以外の構造を有する１種以上のコモノマー由来の単位を含むことができる。構造Ｉ以外のコモノマーの非限定的な例として、アルファ−オレフィンが挙げられる。
【００５４】
構造Ｉのコモノマーは、エチレン系コポリマー中に、エチレン系コポリマーの全重量を基準に、０重量％超から、または１重量％、または３重量％、または５重量％、または１０重量％、または１５重量％、または２０重量％、または２５重量％から３０重量％、または３５重量％、または４０重量％、または４５重量％までの量で存在する、または５０重量％未満までの量で存在する。１つの実施形態では、構造Ｉのコモノマーは、エチレン系コポリマー中に、エチレン系コポリマーの全重量を基準に、１重量％、または３重量％、または５重量％、または１０重量％、または１５重量％から２０重量％、または２５重量％、または３０重量％までの量で存在する。
【００５５】
構造式Ｉのコモノマーは、エチレン系コポリマー中に、エチレン系コポリマーの全重量を基準に、０モル％超から、または０．５モル％、または１モル％、または３モル％、または５モル％、または１０モル％、または１５モル％、または２０モル％、または２５モル％から３０モル％、または３５モル％、または４０モル％、または４５モル％までの量で存在する、または５０モル％未満までの量で存在する。１つの実施形態では、構造式Ｉのコモノマーは、エチレン系コポリマー中に、エチレン系コポリマーの全モル数を基準に、０モル％超から、または０．５モル％、または１．０モル％、または１．５モル％、または２．０モル％、または２．５モル％、または３．０モル％から４．０モル％、または５．０モル％、または６．０モル％、または７．０モル％、または８．０モル％、または９．０モル％、または１０．０モル％までの量で存在する。
【００５６】
構造Ｉのコモノマーは、エチレン系コポリマー中に、０．０００モル／１００ｇ超から、０．０２０モル／１００ｇ、または０．０４０モル／１００ｇ、または０．０６０モル／１００ｇ、または０．０８０モル／１００ｇ、または０．１００モル／１００ｇ、または０．１１０モル／１００ｇ、または０．１２０モル／１００ｇ、または０．１３０モル／１００ｇから０．１４０モル／１００ｇ、または０．１５０モル／１００ｇ、または０．１６０モル／１００ｇ、または０．１７０モル／１００ｇ、または０．１８０モル／１００ｇ、または０．１９０モル／１００ｇ、または０．２００モル／１００ｇ、または０．２２０モル／１００、または０．２４０モル／１００ｇ、または０．２６０モル／１００ｇ、または０．２８０モル／１００ｇ、または０．３００モル／１００ｇまでの量で存在する。１つの実施形態では、構造Ｉのコモノマーは、エチレン系コポリマー中に、０．０２０モル／１００ｇ、または０．０４０モル／１００ｇ、または０．０６０モル／１００ｇ、または０．０８０モル／１００ｇ、または０．１００モル／１００ｇ、または０．１２５モル／１００ｇから０．１３０モル／１００ｇ、または０．１４０モル／１００ｇ、または０．１５０モル／１００ｇ、または０．１７５モル／１００ｇ、または０．２００モル／１００ｇ、または０．２２５モル／１００ｇ、または０．２５０モル／１００ｇまでの量で存在する。
【００５７】
エチレン系コポリマーは、６０℃超から、または７０℃、または８０℃、または９０℃、または９５℃から１００℃、または１０５℃、または１１０℃、または１２０℃、または１３０℃までの溶融温度Ｔｍを有する。１つの実施形態では、エチレン系コポリマーは、７０℃、または７５℃、または８０℃、または８５℃、または９０℃、または９５℃から１００℃、または１０５℃、または１１０℃までのＴｍを有する。
【００５８】
エチレン系コポリマーは、関係式Ｔｍ＜−７３．０２２（コモノマー）＋１０９．３を満たす溶融温度Ｔｍ、およびモル／１００ｇ（コモノマー）で表わされるコモノマー含有量を有する。１つの実施形態では、エチレン系コポリマーは、関係式Ｔｍ＜−７３．０２２（コモノマー）＋１０９．３、またはＴｍ＜−７４（コモノマー）＋１０９．３、またはＴｍ＜−７５（コモノマー）＋１０９．３を満たす溶融温度Ｔｍ、およびモル／１００ｇ（コモノマー）で表わされるコモノマー含有量を有する。
【００５９】
エチレン系コポリマーは、０．１ｇ／１０分（ｇ／１０分）以上から、または０．５ｇ／１０分、または１．０ｇ／１０分、または２．５ｇ／１０分、または、５ｇ／１０分、または１０ｇ／１０分から２０ｇ／１０分、または３０ｇ／１０分、または４０ｇ／１０分、または５０ｇ／１０分、または１００ｇ／１０分、または１５０ｇ／１０分までのメルトインデックス（ＭＩ）を有する。１つの実施形態では、エチレン系コポリマーは、０．１ｇ／１０分以上から、または０．２ｇ／１０分、または０．３ｇ／１０分から０．４ｇ／１０分、または０．５ｇ／１０分、または０．６ｇ／１０分、または０．７ｇ／１０分、または０．８ｇ／１０分、または０．９ｇ／１０分、または１．０ｇ／１０分までのＭＩを有する。
【００６０】
エチレン系コポリマーは、５０℃、または５５℃、または６０℃、または６５℃、または７０℃から７５℃、または８０℃、または８５℃、または９０℃、または９５℃、または１００℃、または１０５℃、または１１０℃までの結晶化温度（Ｔｃ）を有する。１つの実施形態では、エチレン系コポリマーは、５０℃、または５５℃、または６０℃、または６５℃から７０℃、または７５℃、または８０℃、または８５℃、または９０℃、または９５℃までのＴｃを有する。
【００６１】
１つの実施形態では、エチレン系コポリマーは、０．９１０ｇ／ｃｃ、または０．９２５ｇ／ｃｃから０．９３５ｇ／ｃｃ、または０．９４０ｇ／ｃｃまでの密度を有する。
【００６２】
エチレン系コポリマーは、オートクレーブ法を使用して製造される。
【００６３】
１つの実施形態では、エチレン由来の単位および構造Ｉの少なくとも１種のコモノマー由来の単位を含むエチレン系コポリマーは、以下の特性のうちの１つ、いくつか、または全てを含む：
（ｉ）エチレン系コポリマーの全モル数を基準に、０モル％超から、または０．５モル％、または１．０モル％、または１．５モル％、または２．０モル％、または２．５モル％、または３．０モル％から４．０モル％、または５．０モル％、または６．０モル％、または７．０モル％、または８．０モル％、または９．０モル％、または１０．０モル％までのコモノマー含有量、および／または
（ｉｉ）エチレン系コポリマーの全重量を基準に、１重量％、または３重量％、または５重量％、または１０重量％、または１５重量％から２０重量％、または２５重量％、または３０重量％までのコモノマー含有量、および／または
（ｉｉｉ）０．０２０モル／１００ｇ、または０．０４０モル／１００ｇ、または０．０６０モル／１００ｇ、または０．０８０モル／１００、または０．１００モル／１００ｇ、または０．１２５モル／１００ｇから０．１３０モル／１００ｇ、または０．１４０モル／１００ｇ、または０．１５０モル／１００ｇ、または０．１７５モル／１００ｇ、または０．２００モル／１００ｇ、または０．２２５モル／１００ｇ、または０．２５０モル／１００ｇまでのコモノマー含有量、および／または
（ｉｖ）７０℃超から、または７５℃、または８０℃、または８５℃、または９０℃、または９５℃から１００℃、または１０５℃、または１１０℃までの溶融温度Ｔｍ、および／または
（ｖ）関係式Ｔｍ＜−７４（コモノマー）＋１０９．３を満たす溶融温度Ｔｍおよびモル／１００ｇ（コモノマー）で表わされるコモノマー含有量、および／または
（ｖｉ）０．１ｇ／１０分以上から、または０．２ｇ／１０分、または０．３ｇ／１０分から０．４ｇ／１０分、または０．５ｇ／１０分、または０．６ｇ／１０分、または０．７ｇ／１０分、または０．８ｇ／１０分、または０．９ｇ／１０分、または１．０ｇ／１０分までのメルトインデックス、および／または
（ｖｉｉ）５０℃、または５５℃、または６０℃、または６５℃から７０℃、または７５℃、または８０℃、または８５℃、または９０℃、または９５℃までの結晶化温度（Ｔｃ）。
【００６４】
１つの実施形態では、エチレン系コポリマーは、特性（ｉ）〜（ｖｉｉ）のうち少なくとも２つ、少なくとも３つ、少なくとも４つ、少なくとも５つ、少なくとも６つを含む、または７つ全てを含む。特性（ｉ）〜（ｖｉｉ）のうち１つ、少なくとも２つ、少なくとも３つ、少なくとも４つ、少なくとも５つ、少なくとも６つ、または７つ全てを含むエチレン系コポリマーは、エチレンと構造Ｉのコモノマーとのバイポリマーとすることができる。１つの実施形態では、特性（ｉ）〜（ｖｉｉ）のうち１つ、少なくとも２つ、少なくとも３つ、少なくとも４つ、少なくとも５つ、少なくとも６つ、または７つ全てを含むエチレン系コポリマーは、エチレンと構造ＩＩまたは構造ＩＩＩのコモノマーとのバイポリマーである。
【００６５】
特定の実施形態では、エチレン系コポリマーは、エチレンと構造ＩＩＩの少なくとも１種のコモノマーとのバイポリマーであり、特性（ｉ）〜（ｖｉｉ）のうち１つ、少なくとも２つ、少なくとも３つ、少なくとも４つ、少なくとも５つ、少なくとも６つ、または７つ全てを有する。エチレンと構造ＩＩＩのコモノマーとのバイポリマーは、エチレンと、アクリル酸メチル、アクリル酸エチル、およびアクリル酸ブチルから選択されるコモノマーとのバイポリマーから選択することができる。１つの実施形態では、エチレン系コポリマーは、エチレンとアクリル酸ブチルとのバイポリマーであり、特性（ｉ）〜（ｖｉｉ）のうち１つ、少なくとも２つ、少なくとも３つ、少なくとも４つ、少なくとも５つ、少なくとも６つ、または７つ全てを有する。
【００６６】
エチレン系コポリマー群の各エチレン系コポリマーが、エチレン由来の単位、および構造Ｉの少なくとも１種のコモノマー由来の単位を含む２種以上のエチレン系コポリマーのブレンドが組成物中に使用されるようにしてもよい。
【００６７】
１つの実施形態では、組成物は、エチレン由来の単位および構造Ｉの少なくとも１種のコモノマー由来の単位を含むエチレン系コポリマー以外のオレフィン系ポリマー、または２種以上のこのようなエチレン系コポリマーのブレンド以外のオレフィン系ポリマーを全く含まない。本明細書において使用されるように、「エチレン由来の単位および構造Ｉの少なくとも１種のコモノマー由来の単位を含むエチレン系コポリマー以外のオレフィン系ポリマー、または２種以上のこのようなエチレン系コポリマーのブレンド以外のオレフィン系ポリマーを含まない」という語句は、組成物が、組成物の全重量を基準に、エチレン由来の単位および構造Ｉの少なくとも１種のコモノマー由来の単位を含むエチレン系コポリマー以外のオレフィン系ポリマー、または２種以上のこのようなエチレン系コポリマーのブレンド以外のオレフィン系ポリマーを、０重量％から１重量％以下、または０．５重量％以下、または０．１重量％以下、または０．０５重量％以下、または０．０１重量％以下までの量で含むことを意味している。
【００６８】
１つの実施形態では、エチレン由来の単位および構造Ｉの少なくとも１種のコモノマー由来の単位を含むエチレン系コポリマー、または２種以上のこのようなエチレン系コポリマーのブレンドは、他の全てのオレフィン系ポリマーを除き、組成物中に存在する。
【００６９】
エチレン由来の単位および構造Ｉの少なくとも１種のコモノマー由来の単位を含むエチレン系コポリマー、または２種以上のこのようなエチレン系コポリマーのブレンドは、組成物の全重量を基準に、５０重量％、または６０重量％、または７０重量％、または７５重量％、または８０重量％、または８５重量％から９０重量％、または９５重量％、または９６重量％、または９７重量％、または９８重量％、または９９重量％までの量で存在する。
【００７０】
酸化防止剤
組成物は、少なくとも１種の酸化防止剤を含む。「酸化防止剤」は、ポリマーの処理中に起こり得る酸化を最小限に抑えるために使用することができる種類または種の化学化合物である。「ａｎｔｉｏｘｉｄａｎｔ（酸化防止剤）」という用語はまた、ヒドロカルビルを含む酸化防止剤の化学的誘導体を含む。
【００７１】
本開示を実施する際に使用することができる酸化防止剤として、これらには限定されないが、ヒンダードまたはセミヒンダードフェノール、芳香族アミン、脂肪族ヒンダードアミン、有機ホスフィットおよびホスホナイト、チオ化合物、ならびにこれらの物質の任意の２つ以上の組み合わせが挙げられる。
【００７２】
好ましい酸化防止剤として、テトラキス［メチレン（３，５−ジ−ｔｅｒｔ−ブチル−４−ヒドロキシヒドロシンナメート）］メタン、ビス［（β−（３，５−ジｔｅｒｔ−ブチル−４−ヒドロキシベンジル）−メチルカルボキシエチル）］−スルフィド、およびチオジエチレンビス（３，５−ジ−ｔｅｒｔ−ブチル−４−ヒドロキシケイ皮酸）のようなヒンダードフェノール類；トリス（２，４−ジ−ｔｅｒｔ−ブチルフェニル）ホスファイト、およびジ−ｔｅｒｔ−ブチルフェニル−ホスホナイトのようなホスファイト類およびホスホナイト類；４，４’−チオビス（２−ｔ−ブチル−５−メチルフェノール）、および２，２’−チオビス（４−メチル−６−ｔｅｒｔ−ブチルフェノール）のようなチオエーテル類；１，３，５−トリス（４−ｔｅｒｔ−ブチル−３−ヒドロキシ−２，６−ジメチルベンジル）−１，３，５，−トリアジン−２，４，６−トリオンのようなセミヒンダードフェノール類；ジラウリルチオジプロピオネート、ジミリスチルチオジプロピオネート、ジステアリルチオジプロピオネート（ＤＳＴＤＰ）、およびペンタエリスリトールテトラキス（Ｂ−ラウリルチオプロピオネート）のようなチオエステル類；各種シロキサン類；および重合２，２，４−トリメチル−１，２−ジヒドロキノリン、４，４’−ビス（α、α−ジメチルベンジル）ジフェニルアミン、Ｎ，Ｎ’−ビス（２，２，６，６−テトラメチル−４−ピペリジル）−Ｎ，Ｎ’−ジホルミルヘキサメチレンジアミン、アルキル化ジフェニルアミン、およびヒンダードアミン光安定化剤のような各種アミン類が挙げられる。さらに別の例は、Ｇａｃｈｔｅｒらによる１９８５年のＰｌａｓｔｉｃ  Ａｄｄｉｔｉｖｅｓ  Ｈａｎｄｂｏｏｋに記載されている。好ましくは、酸化防止剤は、チオエーテル、チオエステル、４，４’−チオビス（２−ｔ−ブチル−５−メチルフェノール）、ＤＳＴＤＰ、テトラキス［メチレン（３，５−ジ−ｔｅｒｔ−ブチル−４−ヒドロキシヒドロシンナメート）］メタン、または１，３，５−トリス（４−ｔｅｒｔ−ブチル−３−ヒドロキシ−２，６−ジメチルベンジル）−１，３，５−トリアジン−２，４，６−トリオンのうちの１つ以上である。より好ましくは、酸化防止剤は、４，４’−チオビス（２−ｔ−ブチル−５−メチルフェノール）、ＤＳＴＤＰ、テトラキス［メチレン（３，５−ジ−ｔｅｒｔ−ブチル−４−ヒドロキシヒドロシンナメート）］メタン、１，３，５−トリス（４−ｔｅｒｔ−ブチル−３−ヒドロキシ−２，６−ジメチルベンジル）−１，３，５−トリアジン−２，４，６−トリオン、またはＮ，Ｎ’−ビス（２，２，６，６−テトラメチル−４−ピペリジル）−Ｎ、Ｎ’−ジホルミルヘキサメチレンジアミンのうちの１つ以上である。
【００７３】
組成物は、１種よりも多くの酸化防止剤を含有することができる。
【００７４】
酸化防止剤は、組成物中に、組成物の全重量を基準として、０．００１重量％、または０．０１重量％、または０．１重量％、または０．２重量％、または０．３重量％から０．４重量％、または０．５重量％、または１．０重量％、または２．０重量％、または３．０重量％、または４．０重量％、または５．０重量％までの量で存在する。
【００７５】
有機過酸化物
組成物は有機過酸化物を含む。１つの実施形態では、有機過酸化物は、１００〜２２０℃の分解温度を１０分の半減期にわたって有する。例示的な有機過酸化物（有機過酸化物の分解温度は以下の括弧内に℃で表わされる）として、これらには限定されないが、コハク酸ペルオキシド（１１０）、ベンゾイルペルオキシド（１１０）、ｔ−ブチルペルオキシ−２−エチルヘキサノエート（１１３）、ｐ−クロロベンゾイルペルオキシド（１１５）、ｔ−ブチルペルオキシイソブチレート（１１５）、ｔ−ブチルペルオキシイソプロピルカーボネート（１３５）、ｔ−ブチルペルオキシラウレート（１４０）、２，５−ジメチル−２，５−ジ（ベンゾイルペルオキシ）ヘキサン（１４０）、ｔ−ブチルペルオキシアセテート（１４０）、ジ−ｔ−ブチルジペルオキシフタレート（１４０）、ｔ−ブチルペルオキシマレイン酸（１４０）、シクロヘキサノンペルオキシド（１４５）、ｔ−ブチルペルオキシベンゾエート（１４５）、ジクミルペルオキシド（１５０）、２，５−ジメチル−２，５−ジ（ｔ−ブチル−ペルオキシ）ヘキサン（１５５）、ｔ−ブチルジクミルペルオキシド（１５５）、ジ−ｔ−ブチルペルオキシド（１６０）、α，α’−ビス−ｔ−ブチルペルオキシ−１，４−ジイソプロピルベンゼン（１６０）、および２，５−ジメチル−２，５−ジ（ｔ−ブチル−ペルオキシ）ヘキシン（１７０）が挙げられる。特定の実施形態では、有機過酸化物は、ジクミルペルオキシド、２，５−ジメチル−２，５−ジ（ｔ−ブチル−ペルオキシ）ヘキサン、ｔ−ブチルジクミルペルオキシド、ジ−ｔ−ブチルペルオキシド、２，５−ジメチル−２，５−ジ（ｔ−ブチル−ペルオキシ）−３−ヘキシン、およびα，α’−ビス−ｔ−ブチルペルオキシ−１，４−ジイソプロピルベンゼンのうちの１つ以上である。
【００７６】
過酸化物は、組成物を溶融ブレンドしてペレットに成形した後、組成物に液体として添加することができる。このような実施形態では、過酸化物は通常、ペレット上にスプレー噴射されるが、別の塗布方式を、例えば含浸、スプラッシングなどを用いることができる。通常はペレットの形態をした溶融ブレンド組成物をこのようにして過酸化物に、任意に１種以上の添加剤、例えば硬化架橋助剤、酸化防止剤、スコーチ防止剤、窒素含有塩基などと組み合わせて、通常、ペレットが、触れると乾燥するようになるまで含浸させる、例えば浸す。一旦、過酸化物および任意の添加物がペレットに吸収されると、ペレットを包装する準備が整う。
【００７７】
他の実施形態では、溶融濾過の前に、過酸化物をポリマーに配合する。
【００７８】
組成物中の過酸化物の量は、組成物の全重量を基準に、０重量％超から、または０．１重量％、または０．１５重量％、または０．２重量％、または０．２５重量％、または０．５重量％、または０．７５重量％から１．０重量％、または１．２５重量％、または１．５重量％、または１．７５重量％、または２．０重量％、または２．２５重量％、または２．５重量％、または２．７５重量％、または３．０重量％までの量である。
【００７９】
架橋助剤
組成物は、任意に、架橋助剤または架橋（硬化）促進剤を含む。架橋助剤は、これらには限定されないが、エステル、エーテル、ケトン、シアヌレート、イソシアヌレート、ホスフェート、オルトギ酸を含み、アリル、ビニルまたはアクリレートのような少なくとも２つの不飽和基、好適には３つの不飽和基を含有する脂肪族エーテルまたは芳香族エーテルを含む架橋助剤のうちいずれか１つ、または架橋助剤の混合物とすることができる。架橋助剤中の炭素原子の数は、９〜４０の範囲、またはそれよりも多い数とすることができ、好ましくは９〜２０である。
【００８０】
架橋助剤の特定の例として、これらには限定されないが、トリアリルシアヌレート（ＴＡＣ）；トリアリルイソシアヌレート（ＴＡＩＣ）としても知られるトリアリル−１，３，５−トリアジン−２，４，６（１Ｈ，３Ｈ，５Ｈ）−トリオン；ヘキサアリルメラミン；リン酸トリアリル；オルトギ酸トリアリル；テトラ−アリルオキシ−エタン；トリアリルベンゼン−１，３，５−トリカルボキシレート；ジアリルフタレート；ジメタクリル酸亜鉛；エトキシル化ビスフェノールＡジメタクリレート；Ｃ１４またはＣ１５の平均鎖長を有するメタクリレート末端モノマー；ペンタエリスリトールテトラアクリレート；デペンタエリスリトールペンタアクリレート；ペンタエリスリトールトリアクリレート；ジメチロールプロパンテトラアクリレート；エトキシル化トリメチロールプロパントリアクリレート；トリメチロールプロパントリアクリレート；２，４，６−トリアリル−１，３，５−トリオン；２，４−ジフェニル−４−メチル−１−ペンテン；トリアリルトリメリテート（ＴＡＴＭ）；３，９−ジビニル−２，４，８，１０−テトラ−オキサスピロ［５．５］ウンデカン（ＤＶＳ）；およびα−メチルスチレンダイマー（ＡＭＳＤ）ならびに米国特許第５，３４６，９６１号および第４，０１８，８５２号に記載されている他の架橋助剤が挙げられる。
【００８１】
１つの実施形態では、１種以上の架橋助剤は、ＡＭＳＤおよびＴＡＩＣのうちの１つ以上である。
【００８２】
存在する場合、架橋助剤は、組成物の重量を基準に、０重量％超（例えば、０．０１重量％）から、または０．１重量％、または０．２重量％超から０．４重量％、または０．５重量％、または１．０重量％、または３重量％までの量で使用される。
【００８３】
トリー抑制剤
組成物は任意に、１種以上のトリー抑制剤を含む。トリー抑制剤は、水トリー抑制剤、電気トリー抑制剤、および水トリー抑制剤および電気トリー抑制剤の組み合わせを含む。適切な水トリー抑制剤の非限定的な例として、６〜２４個の炭素原子からなるアルコール（米国特許第４，２０６，２６０号）、有機シラン、例えばエポキシ含有ラジカルを含有するシラン（米国特許第４，１４４，２０２号）、強酸および双性イオン強酸性化合物からなる無機イオン塩（米国特許第３，４９９，７９１号）、フェロセン化合物および置換キノロン化合物（米国特許第３，９５６，４２０号）、多価アルコール、およびシリコーン流体（米国特許第３，７９５，６４６号）が挙げられる。ポリグリコールは、好適な種の水トリー抑制剤である。ポリエチレングリコール（ＰＥＧ）は、特にエチレン系コポリマー、特にヒドロキシルおよび／またはビニル末端封鎖ＰＥＧと一緒に使用されるのに特に好ましい水トリー抑制剤である。適切な電気トリー抑制剤の非限定的な例として、ヒンダードアミン光安定化剤、ならびに高分子量のオリゴマーおよびポリマーのような特定の電圧安定化剤、および例えば、カロテノイド、カロテノイド類似体、カロテノイド誘導体、導電性ポリマー、カーボンブラック、およびこれらの物質の組み合わせのような非局在化電子構造（米国特許第８，６８０，３９９号）が挙げられる。
【００８４】
いくつかのトリー抑制剤は、例えば米国特許第４，２９９，７１３号および米国特許第４，４００，４２９号に記載されているように、水トリーイングおよび電気トリーイングの両方の形成を阻止するように機能することができる。
【００８５】
エチレンホモポリマーまたはエチレン／アルファ−オレフィンコポリマー
１つの実施形態では、組成物は任意に、エチレンホモポリマーおよび／またはエチレン／アルファ−オレフィンコポリマーを含む。適切なエチレン／アルファ−オレフィンコポリマーの非限定的な例として、エチレンと、３〜１２個の炭素原子を有する１種以上のアルファ−オレフィンとのコポリマーが挙げられる。適切なエチレンホモポリマーおよびエチレン／アルファ−オレフィンコポリマーは、不均一または均一とすることができる。
【００８６】
適切なエチレンホモポリマーおよびエチレン／アルファ−オレフィンコポリマーを製造するために使用される代表的な触媒系は、米国特許第４，３０２，５６５号（不均一ポリエチレン）に記載されている触媒系により例示することができるマグネシウム／チタン系触媒系；米国特許第４，５０８，８４２号（不均一ポリエチレン）および米国特許第５，３３２，７９３号、米国特許第５，３４２，９０７号、および米国特許第５，４１０，００３号（均一ポリエチレン）に記載されているようなバナジウム系触媒系；米国特許第４，１０１，４４５号に記載されているようなクロム系触媒系；米国特許第４，９７３，２９９号、第５，２７２，２３６号、第５，２７８，２７２号、および第５，３１７，０３６号（均一ポリエチレン）に記載されているようなメタロセン触媒系；または他の遷移金属触媒系である。これらの触媒系の多くは、チーグラーナッタ（Ｚｉｅｇｌｅｒ−Ｎａｔｔａ）触媒系またはフィリップス（Ｐｈｉｌｌｉｐｓ）触媒系と表記される場合が多い。クロム酸化物またはモリブデン酸化物をシリカ−アルミナ担体上で使用する触媒系をこの場合に含めることができる。適切なエチレンホモポリマーおよびエチレン／アルファ−オレフィンコポリマーを製造する方法もまた、上記文献に記載されている。ポリエチレンホモポリマーおよび／またはエチレン／アルファ−オレフィンコポリマーをその場でブレンドすること、およびその場でブレンドする方法および触媒系は、米国特許第５，３７１，１４５号および第５，４０５，９０１号に記載されている。
【００８７】
適切なエチレンホモポリマーおよびエチレン／アルファ−オレフィンコポリマーの非限定的な例として、高圧法で製造される低密度エチレンホモポリマー（ＨＰ−ＬＤＰＥ）、直鎖状低密度ポリエチレン（ＬＬＤＰＥ）、超低密度ポリエチレン（ＶＬＤＰＥ）、中密度ポリエチレン（ＭＤＰＥ）、０．９４０ｇ／ｃｃ超の密度を有する高密度ポリエチレン（ＨＤＰＥ）、および０．９００ｇ／ｃｃ未満の密度を有するメタロセンコポリマーが挙げられる。
【００８８】
ＶＬＤＰＥは、エチレンと、３〜１２個の炭素原子を有する１種以上のアルファ−オレフィンとのコポリマーとすることができる。ＶＬＤＰＥの密度は、０．８７０ｇ／ｃｃから０．９１５ｇ／ｃｃまでとすることができる。ＬＬＤＰＥは、これもまた直鎖状であるが、普通、０．９１６ｇ／ｃｃから０．９２５ｇ／ｃｃまでの密度を有するＶＬＤＰＥおよびＭＤＰＥを含むことができる。ＬＬＤＰＥは、エチレンと、３〜１２個の炭素原子を有する１種以上のアルファ−オレフィンとのコポリマーとすることができる。
【００８９】
添加剤
さらに別の添加剤を組成物に、処理前、処理中、および／または処理後に添加することができる。添加剤の量は普通、組成物の全重量を基準に、約０．０１重量％〜約３重量％の範囲である。有用な添加剤として、さらに別の酸化防止剤、紫外線吸収剤、帯電防止剤、スリップ剤、可塑剤、処理助剤、潤滑剤、安定化剤、流動助剤、ポリエチレングリコールのような水トリー防止剤、硬化促進剤、スコーチ防止剤、および粘度調整剤が挙げられる。
【００９０】
組成物
本開示は、ａ）エチレン由来の単位および構造Ｉの少なくとも１種のコモノマー由来の単位を含むエチレン系コポリマーと、ｂ）少なくとも１種の酸化防止剤と、ｃ）組成物の全重量を基準に、０重量％超から３重量％未満までの有機過酸化物と、ｄ）任意に、少なくとも１種の架橋助剤と、ｅ）任意に、少なくとも１種のトリー抑制剤と、を含む組成物を提供し、エチレン系コポリマーは、関係式Ｔｍ＜−７３．０２２（コモノマー）＋１０９．３を満たす溶融温度Ｔｍ、およびモル／１００ｇ（コモノマー）で表わされるコモノマー含有量を有する。
【００９１】
１つの実施形態では、組成物は、ａ）エチレン由来の単位、および構造Ｉの少なくとも１種のコモノマー由来の単位を含むエチレン系コポリマーと、ｂ）少なくとも１種の酸化防止剤と、ｃ）組成物の全重量を基準に、０重量％超から３重量％未満までの有機過酸化物と、ｄ）任意に、少なくとも１種の架橋助剤と、ｅ）任意に、少なくとも１種のトリー抑制剤と、を含み、エチレン系コポリマーは、関係式Ｔｍ＜−７３．０２２（コモノマー）＋１０９．３を満たす溶融温度Ｔｍ、およびモル／１００ｇ（コモノマー）で表わされるコモノマー含有量を有し、
（１）エチレン系コポリマーが、エチレンと構造Ｉのコモノマーとのバイポリマーである、および／または
（２）構造Ｉのコモノマーが、酢酸ビニル、アクリル酸メチル、アクリル酸エチル、およびアクリル酸ブチルから選択される、および／または
（３）少なくとも１種の架橋助剤（ｄ）が存在する、および／または
（４）少なくとも１種のトリー抑制剤が存在する、および／または
（５）少なくとも１種の酸化防止剤が、チオエーテル、チオエステル、ＤＳＴＤＰ、４，４’−チオビス（２−ｔ−ブチル−５−メチルフェノール）、テトラキス［メチレン（３，５−ジ−ｔｅｒｔ−ブチル−４−ヒドロキシヒドロシンナメート）］メタン、１，３，５−トリス（４−ｔｅｒｔ−ブチル−３−ヒドロキシ−２，６−ジメチルベンジル）−１，３，５−トリアジン−２，４，６−トリオン、およびＮ，Ｎ’−ビス（２，２，６，６−テトラメチル−４−ピペリジル）−Ｎ，Ｎ’−ジホルミルヘキサメチレンジアミン、またはこれらの物質のうち２つ以上の物質の組み合わせのうちの少なくとも１つである。
【００９２】
１つの実施形態では、組成物は、上記の（１）と、（２）〜（５）のうちの少なくとも１つと、を含む。具体的には、例示的な組成物は、上記の（１）および（２）を含む、または（１）および（３）を含む、または（１）および（４）を含む、または（１）および（５）を含む。
【００９３】
１つの実施形態では、組成物は、上記の（２）と、（３）〜（５）のうちの少なくとも１つと、を含む。具体的には、例示的な組成物は、（２）および（３）を含む、または（２）および（４）を含む、または（２）および（５）を含む。
【００９４】
１つの実施形態では、組成物は、上記の（３）と、（４）および（５）のうちの少なくとも一方と、を含む。具体的には、例示的な組成物は、（３）および（４）を含む、または（３）および（５）を含む。
【００９５】
１つの実施形態では、組成物は（４）および（５）を含む。
【００９６】
１つの実施形態では、組成物は（１）〜（５）のうち少なくとも３つを含む。具体的には、例示的な組成物は、（１）、（２）、および（３）；または（１）、（２）、および（４）；または（１）、（２）、および（５）；または（１）、（３）、および（４）；または（１）、（３）、および（５）；または（１）、（４）、および（５）；または（２）、（３）、および（４）；または（２）、（３）および（５）；または（２）、（４）、および（５）；または（３）、（４）、および（５）を含む。
【００９７】
１つの実施形態では、組成物は、（１）〜（５）のうち少なくとも４つを含む。具体的には、例示的な組成物は、（１）、（２）、（３）、および（４）；または（１）、（２）、（３）、および（５）；または（１）、（３）、（４）、および（５）；または（２）、（３）、（４）、および（５）を含む。
【００９８】
１つの実施形態では、組成物は（１）〜（５）の５つの全てを含む。
【００９９】
１つの実施形態では、エチレン系ポリマーは架橋される。
【０１００】
架橋組成物は、０％から、または０％超から、または０．０００１０％、または０．０００５０％、または０．０００７５％、または０．００１００％から０．００２５０％、または０．００５００％、または０．００７５０％、または０．０１０００％までの散逸係数を、１０５℃の温度で、１２ｋＶ／ｍｍの電気的ストレスを受けた状態で有する。別の実施形態では、架橋組成物は、０％から、または０％超から、または０．０００１０％、または０．０００５０％、または０．０００７５％、または０．００１００％、または０．００２００％から０．００３００％、または０．００５００％、または０．００７５０％、または０．０１０００％までの散逸係数を、１０５℃の温度で、１２ｋＶ／ｍｍの電気的ストレスを受けた状態で有する。別の実施形態では、架橋組成物は、０％から、または０％超から、または０．０００１０％、または０．０００２０％、または０．０００３０％、または０．０００４０％、または０．０００５０％から０．０００６０％、または０．０００７０％、または０．０００８０％、または０．０００９０％、または０．００１００％までの散逸係数を、１０５℃の温度で、１２ｋＶ／ｍｍの電気的ストレスを受けた状態で有する。
【０１０１】
組成物１：１つの実施形態では、組成物は、ａ）組成物の全重量を基準に、９０重量％、または９２重量％、または９４重量％から９６重量％、または９８重量％、または９９重量％までの量のエチレン系コポリマーであって、エチレン系コポリマーが、エチレン由来の単位を含み、かつ０．０２０モル／１００ｇ、または０．０４０モル／１００ｇ、または０．０６０モル／１００ｇ、または０．０８０モル／１００ｇ、または０．１００モル／１００ｇ、または０．１２５モル／１００ｇから０．１３０モル／１００ｇ、または０．１４０モル／１００ｇ、または０．１５０モル／１００ｇ、または０．１７５モル／１００ｇ、または０．２００モル／１００ｇ、または０．２２５モル／１００ｇ、または０．２５０モル／１００ｇまでのエチレンを含有し、構造Ｉのコモノマー由来の単位を含み、かつ７０℃、または７５℃、または８０℃、または８５℃、または９０℃、または９５℃から１００℃、または１０５℃、または１１０℃までの溶融温度Ｔｍを有する、エチレン系コポリマーと、ｂ）組成物の全重量を基準に、０．１０重量％、または０．１５重量％、または０．２０重量％から０．２５重量％、または０．３０重量％、または０．３５重量％、０．４０重量％、または０．４５重量％までの少なくとも１種の酸化防止剤と、ｃ）組成物の全重量を基準に、０．３重量％、または０．４重量％、または０．５重量％、または０．６重量％から０．７重量％、または０．８重量％、または０．９重量％、または１．０重量％までの有機過酸化物と、ｄ）組成物の全重量を基準に、０．５重量％、０．６重量％、または０．７重量％、または０．８重量％から０．９重量％、または１．０重量％、または１．１重量％、または１．２重量％までの少なくとも１種の架橋助剤と、ｅ）任意に、少なくとも１種のトリー抑制剤と、を含み、エチレン系コポリマーは、関係式Ｔｍ＜−７３．０２２（コモノマー）＋１０９．３を満たす溶融温度Ｔｍおよびモル／１００ｇ（コモノマー）で表わされるコモノマー含有量を有する。
【０１０２】
組成物２：１つの実施形態では、組成物は、ａ）組成物の全重量を基準に、９０重量％、または９２重量％、または９４重量％から９６重量％、または９８重量％、または９９重量％までのエチレン系バイポリマーであって、エチレン系バイポリマーが、エチレン由来の単位を含み、かつ０．０２０モル／１００ｇ、または０．０４０モル／１００ｇ、または０．０６０モル／１００ｇ、または０．０８０モル／１００ｇ、または０．１００モル／１００ｇ、または０．１２５モル／１００ｇから０．１３０モル／１００ｇ、または０．１４０モル／１００ｇ、または０．１５０モル／１００ｇ、または０．１７５モル／１００ｇ、または０．２００モル／１００ｇ、または０．２２５モル／１００ｇ、または０．２５０モル／１００ｇまでのエチレンを含有し、構造ＩＩまたは構造ＩＩＩのコモノマー由来の単位を含み、かつ７０℃、または７５℃、または８０℃、または８５℃、または９０℃、または９５℃から１００℃、または１０５℃、または１１０℃までの溶融温度Ｔｍを有する、エチレン系バイポリマーと、ｂ）組成物の全重量を基準に、０．１０重量％、または０．１５重量％、または０．２０重量％から０．２５重量％、または０．３０重量％、または０．３５重量％、０．４０重量％、または０．４５重量％までの少なくとも１種の酸化防止剤と、ｃ）組成物の全重量を基準に、０．３重量％、または０．４重量％、または０．５重量％、または０．６重量％から０．７重量％、または０．８重量％、または０．９重量％、または１．０重量％までの有機過酸化物と、ｄ）組成物の全重量を基準に、０．５重量％、または０．６重量％、または０．７重量％、または０．８重量％から０．９重量％、または１．０重量％、または１．１重量％、または１．２重量％までの少なくとも１種の架橋助剤と、ｅ）任意に、少なくとも１種のトリー抑制剤と、を含み、エチレン系コポリマーは、関係式Ｔｍ＜−７３．０２２（コモノマー）＋１０９．３を満たす溶融温度Ｔｍおよびモル／１００ｇ（コモノマー）で表わされるコモノマー含有量を有する。
【０１０３】
組成物３：１つの実施形態では、組成物は、ａ）組成物の全重量を基準に、９０重量％、または９２重量％、または９４重量％から９６重量％、または９８重量％、または９９重量％までのエチレン系バイポリマーであって、エチレン系バイポリマーが、エチレン由来の単位を含み、かつ０．０２０モル／１００ｇ、または０．０４０モル／１００ｇ、または０．０６０モル／１００ｇ、または０．０８０モル／１００ｇ、または０．１００モル／１００ｇ、または０．１２５モル／１００ｇから０．１３０モル／１００ｇ、または０．１４０モル／１００ｇ、または０．１５０モル／１００ｇ、または０．１７５モル／１００ｇ、または０．２００モル／１００ｇ、または０．２２５モル／１００ｇ、または０．２５０モル／１００ｇまでのエチレンを含有し、構造ＩＩまたは構造ＩＩＩのコモノマー由来の単位を含み、かつ７０℃、または７５℃、または８０℃、または８５℃、または９０℃、または９５℃から１００℃、または１０５℃、または１１０℃までの溶融温度Ｔｍを有する、エチレン系バイポリマーと、ｂ）組成物の全重量を基準に、０．１０重量％、または０．１２重量％、または０．１３重量％、または０．１４重量％、または０．１５重量％から０．１６重量％、または０．１７重量％、または０．１８重量％、または０．１９重量％、または０．２重量％までの少なくとも１種の酸化防止剤と、ｃ）組成物の全重量を基準に、０．３重量％、または０．４重量％、または０．５重量％、または０．６重量％から０．７重量％、または０．８重量％、または０．９重量％、または１．０重量％までの有機過酸化物と、ｄ）組成物の全重量を基準に、０．５重量％、０．６重量％、または０．７重量％、または０．８重量％から０．９重量％、または１．０重量％、または１．１重量％、または１．２重量％までの少なくとも１種の架橋助剤と、ｅ）任意に、少なくとも１種のトリー抑制剤と、を含み、エチレン系コポリマーは、関係式Ｔｍ＜−７３．０２２（コモノマー）＋１０９．３を満たす溶融温度Ｔｍおよびモル／１００ｇ（コモノマー）で表わされるコモノマー含有量を有する。
【０１０４】
組成物４：１つの実施形態では、組成物は、ａ）組成物の全重量を基準に、９０重量％、または９２重量％、または９４重量％から９６重量％、または９８重量％、または９９重量％までのエチレン系バイポリマーであって、エチレン系バイポリマーが、エチレン由来の単位を含み、かつ０．０２０モル／１００ｇ、または０．０４０モル／１００ｇ、または０．０６０モル／１００ｇ、または０．０８０モル／１００ｇ、または０．１００モル／１００ｇ、または０．１２５モル／１００ｇから０．１３０モル／１００ｇ、または０．１４０モル／１００ｇ、または０．１５０モル／１００ｇ、または０．１７５モル／１００ｇ、または０．２００モル／１００ｇ、または０．２２５モル／１００ｇ、または０．２５０モル／１００ｇまでのエチレンを含有し、構造ＩＩまたは構造ＩＩＩのコモノマー由来の単位を含み、かつ７０℃、または７５℃、または８０℃、または８５℃、または９０℃、または９５℃から１００℃、または１０５℃、または１１０℃までの溶融温度Ｔｍを有する、エチレン系バイポリマーと、ｂ）組成物の全重量を基準に、０．２０重量％、または０．２２重量％、または０．２４重量％、または０．２６重量％、または０．２８重量％、または０．３０重量％から０．３２重量％、または０．３４重量％、または０．３６重量％、または０．３８重量％、または０．４０重量％、または０．４２重量％、または０．４５重量％までの少なくとも１種の酸化防止剤と、ｃ）組成物の全重量を基準に、０．３重量％、または０．４重量％、または０．５重量％、または０．６重量％から０．７重量％、または０．８重量％、または０．９重量％、または１．０重量％までの有機過酸化物と、ｄ）組成物の全重量を基準に、０．５重量％、０．６重量％、または０．７重量％、または０．８重量％から０．９重量％、または１．０重量％、または１．１重量％、または１．２重量％までの少なくとも１種の架橋助剤と、ｅ）任意に、少なくとも１種のトリー抑制剤と、を含み、エチレン系コポリマーは、関係式Ｔｍ＜−７３．０２２（コモノマー）＋１０９．３を満たす溶融温度Ｔｍおよびモル／１００ｇ（コモノマー）で表わされるコモノマー含有量を有する。
【０１０５】
組成物５：１つの実施形態では、組成物は、ａ）組成物の全重量を基準に、９０重量％、または９２重量％、または９４重量％から９６重量％、または９８重量％、または９９重量％までのエチレン系バイポリマーであって、エチレン系バイポリマーが、エチレン由来の単位を含み、かつ０．０２０モル／１００ｇ、または０．０４０モル／１００ｇ、または０．０６０モル／１００ｇ、または０．０８０モル／１００ｇ、または０．１００モル／１００ｇ、または０．１２５モル／１００ｇから０．１３０モル／１００ｇ、または０．１４０モル／１００ｇ、または０．１５０モル／１００ｇ、または０．１７５モル／１００ｇ、または０．２００モル／１００ｇ、または０．２２５モル／１００ｇ、または０．２５０モル／１００ｇまでのエチレンを含有し、構造ＩＩまたは構造ＩＩＩのコモノマー由来の単位を含み、かつ７０℃、または７５℃、または８０℃、または８５℃、または９０℃、または９５℃から１００℃、または１０５℃、または１１０℃までの溶融温度Ｔｍを有する、エチレン系バイポリマーと、ｂ）組成物の全重量を基準に、０．２０重量％、または０．２２重量％、または０．２４重量％、または０．２６重量％、または０．２８重量％、または０．３０重量％から０．３２重量％、または０．３４重量％、または０．３６重量％、または０．３８重量％、または０．４０重量％、または０．４２重量％、または０．４５重量％までの少なくとも１種の酸化防止剤と、ｃ）組成物の全重量を基準に、０．３重量％、または０．４重量％、または０．５重量％、または０．６重量％から０．７重量％、または０．８重量％、または０．９重量％、または１．０重量％までの有機過酸化物と、ｄ）組成物の全重量を基準に、０．５重量％、または０．６重量％、または０．７重量％、または０．８重量％から０．９重量％、または１．０重量％、または１．１重量％、または１．２重量％までの少なくとも１種の架橋助剤と、ｅ）任意に、少なくとも１種のトリー抑制剤と、ｆ）１重量％、または２重量％、または３重量％、または４重量％から５重量％、または６重量％、または７重量％、または８重量％までのＬＤＰＥと、を含み、エチレン系コポリマーは、関係式Ｔｍ＜−７３．０２２（コモノマー）＋１０９．３を満たす溶融温度Ｔｍおよびモル／１００ｇ（コモノマー）で表わされるコモノマー含有量を有する。
【０１０６】
１つの実施形態では、組成物は、組成物１、組成物２、組成物３、組成物４、または組成物５の通りであり、エチレン系コポリマーまたはエチレン系バイポリマーは架橋されており、組成物は０％から、または０％超から、または０．０００１０％、または０．０００５０％、または０．０００７５％、または０．００１００％から０．００２５０％、または０．００５００％、または０．００７５０％、または０．０１０００％までの散逸係数を、１０５℃の温度で、および１２ｋＶ／ｍｍの電気的ストレスを受けた状態で有する。
【０１０７】
１つの実施形態では、組成物は、組成物１、組成物２、組成物３、組成物４、または組成物５の通りであり、エチレン系コポリマーまたはエチレン系バイポリマーは架橋されており、組成物は、０％、または０．０００１０％、または０．０００５０％、または０．０００７５％、または０．００１００％、または０．００２００％から０．００３００％、または０．００５００％、または０．００７５０％、または０．０１０００％までの散逸係数を、１０５℃の温度で、および１２ｋＶ／ｍｍの電気的ストレスを受けた状態で有する。
【０１０８】
１つの実施形態では、組成物は、組成物５の通りであり、エチレン系バイポリマーは架橋されており、組成物は、０％から、または０％超から、または０．０００１０％、または０．０００２０％、または０．０００３０％、または０．０００４０％、または０．０００５０％から０．０００６０％、または０．０００７０％、０．０００８０％、または０．０００９０％、または０．００１００％までの散逸係数を、１０５℃の温度で、および１２ｋＶ／ｍｍの電気的ストレスを受けた状態で有する。
【０１０９】
驚くべきことに、開示の組成物は、エチレン由来の単位および構造Ｉの少なくとも１種のコモノマー由来の単位を含むエチレン系コポリマーを含み、エチレン系コポリマーは、関係式Ｔｍ＜−７３．０２２（コモノマー）＋１０９．３を満たし、改善された（低い）散逸係数を示す溶融温度Ｔｍおよびモル／１００ｇ（コモノマー）で表わされるコモノマー含有量を有するという知見が得られた。特に、オートクレーブ法により製造される、エチレン由来の単位および構造Ｉの少なくとも１種のコモノマー由来の単位を含むエチレン系コポリマーが、関係式を満たすＴｍおよびコモノマー含有量を有するのに対し、チューブラー重合法を使用して製造される同一の、または同等のコモノマー含有量のエチレン系コポリマーは、Ｔｍおよびコモノマー含有量を有していない。驚くべきことに、オートクレーブ重合法を使用して製造され、したがってＴｍとコモノマー含有量の関係式Ｔｍ＜−７３．０２２（コモノマー）＋１０９．３を満たすこのようなエチレン系ポリマーを含む組成物は、同一の構成を有するが、代わりにチューブラー法を使用して製造されるエチレン系コポリマーを用いる組成物と比較して、より低い（改善された）散逸係数を有するという知見が得られた。いかなる特定の理論にも拘束されるべきではないが、コポリマー中のコモノマー分布が散逸係数に影響を与えると考えられる。チューブラー重合法を使用して形成されるコポリマーは普通、不均一なコモノマー分布を有し、これにより極性基密度が局所的に高くなる。これとは異なり、オートクレーブ法を使用して製造されるコポリマーは普通、コポリマーに沿ってより均一なコモノマー分布を有する。チューブラー法を使用して製造されるコポリマーの極性基密度が高いことにより、オートクレーブ法を使用して製造される同一のコポリマー（すなわち、同じコモノマー種およびコモノマー含有量）と比較して散逸係数が増加する。
【０１１０】
本明細書において散逸係数について言及する場合、この用語は普通、ＡＣ用途における絶縁組成物の性能を表わすものとして使用される。しかしながら、開示の組成物はまた、ＤＣ用途における添加剤の溶解度の上昇および電気的性能の向上を示すと予測される。
【０１１１】
ケーブル
本開示はまた、本明細書において記載される組成物を含む層（例えば、絶縁層）を含む電力ケーブルのようなケーブルを提供する。１つの実施形態では、本開示は、導体と、導体の少なくとも一部を被覆する絶縁層と、を含む電力ケーブルのようなケーブルを提供し、絶縁層は本明細書において記載される組成物を含む。１つの実施形態では、絶縁層は、ａ）エチレン由来の単位および構造Ｉの少なくとも１種のコモノマー由来の単位を含むエチレン系コポリマーと、ｂ）少なくとも１種の酸化防止剤と、ｃ）組成物の全重量を基準に、０重量％超から３重量％未満までの有機過酸化物と、ｄ）任意に、少なくとも１種の架橋助剤と、ｅ）任意に、少なくとも１種のトリー抑制剤と、を含む組成物を含み、エチレン系コポリマーは、関係式Ｔｍ＜−７３．０２２（コモノマー）＋１０９．３を満たす溶融温度Ｔｍ、およびモル／１００ｇ（コモノマー）で表わされるコモノマー含有量を有する。
【０１１２】
１つの実施形態では、エチレン系コポリマーは架橋される。
【０１１３】
１つの実施形態では、ケーブルは、組成物１、組成物２、組成物３、組成物４、または組成物５のいずれかの組成物により形成される絶縁層を有する。
【０１１４】
１つの実施形態では、本開示の組成物は、ケーブルまたはワイヤに絶縁物として既知の量で、かつ既知の方法で（例えば、米国特許第５，２４６，７８３号および第４，１４４，２０２号に記載されている装置および方法で）塗布することができる。通常、シース組成物は、被覆ケーブル用金型を備える反応器−押出機内で調製され、組成物の成分が配合された後、組成物は、ケーブルを金型から引き出すときに１つ以上の導体に沿って押し出される。
【０１１５】
１つの実施形態では、絶縁層は、１０５℃の温度、および１２ｋＶ／ｍｍの電気的ストレスを受けた状態における０％から、または０％超から、または０．０００１０％、または０．０００５０％、または０．０００７５％、または０．００１００％から０．００２５０％、または０．００５００％、または０．００７５０％、または０．０１０００％までの散逸係数により特徴付けられる。別の実施形態では、絶縁層は、１０５℃の温度、および１２ｋＶ／ｍｍの電気的ストレスを受けた状態における０％から、または０％超から、または０．０００１０％、または０．０００５０％、または０．０００７５％、または０．００１００％、または０．００２００％から０．００３００％、または０．００５００％、または０．００７５０％、または０．０１０００％までの散逸係数により特徴付けられる。別の実施形態では、絶縁層は、１０５℃の温度、および１２ｋＶ／ｍｍの電気的ストレスを受けた状態における０％から、または０％超から、または０．０００１０％、または０．０００２０％、または０．０００３０％、または０．０００４０％、または０．０００５０％から０．０００６０％、または０．０００７０％、０．０００８０％、または０．０００９０％、または０．００１００％までの散逸係数により特徴付けられる。
【０１１６】
１つの実施形態では、絶縁層は、組成物１、組成物２、組成物３、組成物４、または組成物５の通りの組成物により形成され、エチレン系コポリマーまたはエチレン系バイポリマーは架橋されており、絶縁層は、０％から、または０％超から、または０．０００１０％、または０．０００５０％、または０．０００７５％、または０．００１００％から０．００２５０％、または０．００５００％、または０．００７５０％、または０．０１０００％までの散逸係数を１０５℃の温度、および１２ｋＶ／ｍｍの電気的ストレスを受けた状態において有する。
【０１１７】
１つの実施形態では、絶縁層は、組成物１、組成物２、組成物３、組成物４、または組成物５の通りの組成物により形成され、エチレン系コポリマーまたはエチレン系バイポリマーは架橋されており、絶縁層は、０％、または０．０００１０％、または０．０００５０％、または０．０００７５％、または０．００１００％、または０．００２００％から０．００３００％、または０．００５００％、または０．００７５０％、または０．０１０００％までの散逸係数を１０５℃の温度、および１２ｋＶ／ｍｍの電気的ストレスを受けた状態において有する。
【０１１８】
１つの実施形態では、絶縁層は、組成物５の通りの組成物により形成され、エチレン系バイポリマーは架橋されており、組成物は、０％から、または０％超から、または０．０００１０％、または０．０００２０％、または０．０００３０％、０．０００４０％、または０．０００５０％から０．０００６０％、または０．０００７０％、または０．０００８０％、または０．０００９０％、または０．００１００％までの散逸係数を１０５℃の温度、および１２ｋＶ／ｍｍの電気的ストレスを受けた状態において有する。
【０１１９】
１つの実施形態では、ケーブルは中電圧（ＭＶ）ケーブル、高電圧ケーブル（ＨＶ）、および超高電圧（ＥＨＶ）ケーブルからなる群から選択される。１つの実施形態では、ケーブルは、ＨＶケーブルおよびＥＨＶケーブルからなる群から選択されることが好ましい。例えば、特にＭＶ、ＨＶ、およびＥＨＶケーブルについては、０から０．３未満までの散逸係数を、１２０℃を最高とする温度において、電気的ストレスレベル閾値を最大とする電気的ストレスレベルにおいて有することが望ましい。特に、ＭＶケーブルの場合、０から０．３未満までの散逸係数を１０５℃において、および少なくとも６ｋＶ／ｍｍの電気的ストレスを受けた状態において有することが望ましい。ＨＶケーブルの場合、０から０．３未満までの散逸係数を１０５℃において、および少なくとも１２ｋＶ／ｍｍの電気的ストレスを受けた状態において有することが望ましい。ＥＨＶケーブルの場合、０から０．１未満までの散逸係数を１０５℃において、および少なくとも１６ｋＶ／ｍｍの電気的ストレスを受けた状態において有することが望ましい。ケーブルを、ケーブルの標準動作時の導通電圧および定格電圧よりも大幅に高い電圧でテストするために、散逸係数を０から０．１未満までに、より高いストレスレベルでも、例えば６ｋＶ／ｍｍ、１２ｋＶ／ｍｍ、１６ｋＶ／ｍｍを最大とする電気的ストレスを受けた状態においても、および２３ｋＶ／ｍｍを最大とする電気的ストレスを受けた状態でも保持することが望ましい。
【０１２０】
さらに詳細には、特にＭＶ、ＨＶ、およびＥＨＶケーブルについては、このようなケーブルの絶縁層が０から０．３未満までの散逸係数を、１０５℃を最高とする温度において、電気的ストレスレベル閾値を最大とする電気的ストレスレベルにおいて有することを特徴とすることが望ましい。特に、ＭＶケーブルの場合、このようなケーブルの絶縁層は、０から０．３未満までの散逸係数を、１０５℃において、および少なくとも６ｋＶ／ｍｍの電気的ストレスを受けた状態において有することを特徴とすることが望ましい。ＨＶケーブルの場合、このようなケーブルの絶縁層は、０から０．３未満までの散逸係数を、１０５℃において、および少なくとも１２ｋＶ／ｍｍの電気的ストレスを受けた状態において有することを特徴とすることが望ましい。ＥＨＶケーブルの場合、このようなケーブルの絶縁層は、０から０．１未満までの散逸係数を、１０５℃において、および少なくとも１６ｋＶ／ｍｍの電気的ストレスを受けた状態において有することを特徴とすることが望ましい。ケーブルを、ケーブルの標準動作時の導通電圧および定格電圧よりも大幅に高い電圧でテストするために、このようなケーブルの絶縁層は、散逸係数を０から０．１未満までに、より高いストレスレベルでも、例えば６ｋＶ／ｍｍ、１２ｋＶ／ｍｍ、１６ｋＶ／ｍｍを最大とする電気的ストレスを受けた状態においても、および２３ｋＶ／ｍｍを最大とする電気的ストレスを受けた状態でも保持することを特徴とすることが望ましい。
【０１２１】
別の実施形態では、本開示は、電気を導通させる方法を提供し、当該方法は、２ｋＶ以上から、または７０ｋＶ以上から２２０ｋＶ超までの、または２２０ＫＶ以下までの電圧を、本明細書において提供される組成物を含む絶縁層を含むケーブルの両端に印加することを含む。１つの実施形態では、ケーブルは、導体と、導体の少なくとも一部を被覆する絶縁層と、を含み、絶縁層は、ａ）エチレン由来の単位、および構造Ｉの少なくとも１種のコモノマー由来の単位を含むエチレン系コポリマーと、ｂ）少なくとも１種の酸化防止剤と、ｃ）組成物の全重量を基準に、０重量％超から３重量％未満までの有機過酸化物と、ｄ）任意に、少なくとも１種の架橋助剤と、ｅ）任意に、少なくとも１種のトリー抑制剤と、を含む組成物を含み、エチレン系コポリマーは、関係式Ｔｍ＜−７３．０２２（コモノマー）＋１０９．３を満たす溶融温度Ｔｍ、およびモル／１００ｇ（コモノマー）で表わされるコモノマー含有量を有する。
【０１２２】
さらなる実施形態では、ケーブルの両端に印加される電圧は、中電圧（すなわち、２ｋＶ以上から７０ｋＶ未満までの電圧）、高電圧（すなわち、７０ｋＶ以上から２２０ＫＶ未満までの電圧）、および超高電圧（すなわち、２２０ｋＶ以上）からなる群から選択される。
【０１２３】
一例として、これに限定されないが、本開示のいくつかの実施形態について以下の実施例において以下に詳細に説明される。
【実施例】
【０１２４】
本開示のポリマー、組成物、および方法、ならびにこれらの使用は、以下の実施例によりさらに十分に説明される。以下の実施例は、本開示を例示するために提供され、本開示の範囲を限定するものとして解釈されてはならない。
【０１２５】
材料
比較サンプルおよび本発明の実施例に使用されるエチレン系コポリマーについて表１に記載する。
【０１２６】
【表１】
2019533751.tif 000009
【０１２７】
酸化防止剤：ＤＳＴＤＰと、１，３，５−トリス（４−ｔｅｒｔ−ブチル−３−ヒドロキシ−２，６−ジメチルベンジル）−１，３，５−トリアジン−２，４，６−トリオンと、Ｎ，Ｎ’−ビス（２，２，６，６−テトラメチル−４−ピペリジル）−Ｎ，Ｎ’−ジホルミルヘキサメチレンジアミンとのブレンド
有機過酸化物：ジクミル過酸化物
架橋助剤：Ｌｉａｎｄａ社製のＴｒｉｌｉｎｋ７として入手可能なトリアリルイソシアヌレート（ＴＡＩＣ）。
ＰＥ：Ｄｏｗ  Ｃｈｅｍｉｃａｌ社製のＤＸＭ−４４６として入手可能な、０．９２ｇ／ｃｃの密度および２．３ｇ／１０分のＭＩを有する低密度エチレンホモポリマー（ＬＤＰＥ）。
【０１２８】
２つの異なる方法により製造されるＥＢＡおよびＥＭＡに関するコモノマー含有量と溶融温度（Ｔｍ）との間の相関は、図１に、表１に示されるコポリマーのサンプルを使用して示される。特に、図１は、オートクレーブ法で製造された重合エチレン系コポリマーの場合のＡＥＢＡ５〜ＡＥＢＡ９、ＡＥＭＡ１〜ＡＥＭＡ３、およびＡＥＭＡ５〜ＡＥＭＡ６を使用して生成され、チューブラー法で製造された重合エチレン系コポリマーの場合の対照系であるＴＥＢＡ１およびＴＥＭＡ１〜ＴＥＭＡ３を使用して生成される。図１に示すように、コモノマー含有量およびコモノマー種が与えられる場合、オートクレーブ重合法を使用して製造されたエチレン系コポリマーは普通、チューブラー重合法を使用して製造されたエチレン系コポリマーよりも低い溶融温度を有する。散逸係数に関するこの違いの影響は、以下のサンプルに示される。
【０１２９】
サンプル調製
架橋性組成物は、以下の表２〜４に記載の量の材料を用いて調製される。各サンプルについて、エチレン系コポリマー、および場合によってはＬＤＰＥを、１２０℃、３５回転／分（ｒｐｍ）を目標とするブラベンダーミキサーボウル（Ｂｒａｂｅｎｄｅｒ  ｍｉｘｅｒ  ｂｏｗｌ）内で４分間流動させる。得られた材料を切断して微小片とし、一軸スクリュー押出機に１２０℃で供給してペレット化する。ペレット化した中間化合物を、過酸化物、架橋助剤、および／または酸化防止剤に、表２〜４に示す量で、７０℃で８時間浸漬する。
【０１３０】
硬化サンプルは、浸漬させたペレットを１３０℃で５分間予熱することにより調製される。サンプルに捕捉された空気は全て、プラテンを８回開閉することにより放出される。サンプルをさらに５分間かけて加熱してプラテン温度を１８２℃に上昇させることができる。硬化は、１００キロニュートン（ｋＮ）の圧力が１５分間かけて加えられて完了する。サンプルをさらに５分間かけて冷却して、４５℃のプレート温度に到達させることができる。
【０１３１】
上に説明した６キロボルト／ミリメートル（ｋＶ／ｍｍ）、１０ｋＶ／ｍｍ、および１４ｋＶ／ｍｍのテスト条件を使用して９５℃から１０５℃までの温度における散逸係数を評価する前に、結果的に発生する架橋斑を８０℃で２日間かけて脱ガスする。１２ｋＶ／ｍｍおよび１０５℃における散逸係数は、散逸係数とストレスレベルの曲線から計算され、以下の表２〜４に報告されている。
【０１３２】
【表２】
2019533751.tif 000010
【０１３３】
図２は、散逸係数を表２のサンプルに関するコモノマー含有量の関数として示している。
【０１３４】
【表３】
2019533751.tif 000011
【０１３５】
図３は、散逸係数を表３のサンプルに関するコモノマー含有量の関数として示している。
【０１３６】
【表４】
2019533751.tif 000012
【０１３７】
図４は、散逸係数を表４のサンプルに関するコモノマー含有量の関数として示している。
【０１３８】
表１および図１に示されるように、コモノマー含有量が与えられる場合のエチレン由来の単位および構造Ｉの少なくとも１種のコモノマー由来の単位を含むエチレン系コポリマーの溶融温度は、コモノマー種に依存する。オートクレーブ重合法により、予期せぬことに、関係式Ｔｍ＜−７３．０２２（コモノマー）＋１０９．３を満たすエチレン由来の単位および構造Ｉの少なくとも１種のコモノマー由来の単位を含むエチレン系コポリマーの製造が可能になり、Ｔｍは、℃で表わされる溶融温度であり、コモノマーは、エチレン系ポリマー１００グラム当たりのモル数で表わされるコポリマーのコモノマー含有量（モル／１００ｇ）であるのに対し、チューブラー重合法は、この関係式を満たすこのようなエチレン系ポリマーを製造することができない。
【０１３９】
表２〜４および図２〜４に示されるように、（ａ）関係式Ｔｍ＜−７３．０２２（コモノマー）＋１０９．３を満たすエチレン由来の単位および構造Ｉの少なくとも１種のコモノマー由来の単位を含むエチレン系コポリマーであって、Ｔｍが℃で表わされる溶融温度であり、コモノマーがモル／１００ｇで表わされるコポリマーのコモノマー含有量である、エチレン系コポリマーと、（ｂ）少なくとも１種の酸化防止剤と、（ｃ）組成物の全重量を基準に、０重量％超から３重量％未満までの有機過酸化物と、により少なくとも構成される組成物の散逸係数は、（ａ）関係式Ｔｍ＜−７３．０２２（コモノマー）＋１０９．３を満たさないエチレン由来の単位および少なくとも１種のＣ２−Ｃ３アルキルエステル由来の単位を含むエチレン系コポリマーと、（ｂ）少なくとも１種の酸化防止剤と、（ｃ）組成物の全重量を基準に、０重量％超から３重量％未満までの有機過酸化物と、により少なくとも構成される組成物よりも低い散逸係数を有する。特に、オートクレーブ法を使用して、したがって関係式Ｔｍ＜−７３．０２２（コモノマー）＋１０９．３を満たすように製造されたアクリル酸エチレン／アクリル酸ブチルバイポリマーを含む組成物は、チューブラー法を使用して、したがってコモノマー含有量が与えられる場合に関係式Ｔｍ＜−７３．０２２（コモノマー）＋１０９．３を満たさないように製造されるアクリル酸エチレン／アクリル酸ブチルバイポリマーで製造される組成物よりも著しく低い散逸係数を示す。
【０１４０】
例えば、表２／図２および表３／図３では、各実施例がオートクレーブ法を使用して製造されたアクリル酸エチレン／アクリル酸ブチルバイポリマーまたはアクリル酸エチレン／アクリル酸メチルバイポリマーを使用する本発明の実施例１〜１２は、比較サンプル１，２，および３よりも低い散逸係数を有し、これらの比較サンプルの各比較サンプルは、コモノマー含有量が与えられる場合に、チューブラー法を使用して製造されたアクリル酸エチレン／アクリル酸メチルバイポリマーまたはアクリル酸エチレン／アクリル酸エチルバイポリマーを使用する。
【０１４１】
表４および図４は、関係式Ｔｍ＜−７３．０２２（コモノマー）＋１０９．３を満たすエチレン由来の単位および構造Ｉの少なくとも１種のコモノマー由来の単位を含むエチレン系コポリマーと、別のオレフィン系ポリマー、例えばＬＤＰＥとのブレンドを含む組成物の散逸係数は、エチレン系コポリマーを、オートクレーブ法を使用してブレンドして製造する代わりに、チューブラー法を使用して、したがって関係式Ｔｍ＜−７３．０２２（コモノマー）＋１０９．３を満たさないように製造されたエチレン系コポリマーを含む組成物よりも低い散逸係数を有する。
【０１４２】
本開示が、本明細書に含まれる実施形態および例示に限定されず、実施形態の一部、および異なる実施形態の構成要素の組み合わせを含むこれらの実施形態の修正形態を、以下の特許請求の範囲内に収まるように含むことが特に意図されている。
【図１】
2019533751.tif 000019
【図２】
2019533751.tif 000020
【図３】
2019533751.tif 000021
【図４】
2019533751.tif 000022
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
組成物であって、
ａ）エチレン由来の単位および構造Ｉの少なくとも１種のコモノマー由来の単位を含むエチレン系コポリマーであって、
【化１】
2019533751.tif 000023
式中、ＲがＣ１−Ｃ２ヒドロカルビル基であり、Ｒ’がＣ１−Ｃ４ヒドロカルビル基である、エチレン系コポリマーと、
ｂ）少なくとも１種の酸化防止剤と、
ｃ）前記組成物の全重量を基準に、０重量％超から３重量％未満までの有機過酸化物と、
ｄ）任意に、少なくとも１種の架橋助剤と、
ｅ）任意に、少なくとも１種のトリー抑制剤と、を含み、
前記エチレン系コポリマーは、関係式Ｔｍ＜−７３．０２２（コモノマー）＋１０９．３を満たす溶融温度（Ｔｍ）（℃）、およびエチレン系コポリマー１００グラム当たりのモル数で表わされるコモノマー含有量（モル／１００ｇ）（コモノマー）を有する、組成物。
【請求項２】
前記エチレン系コポリマーはバイポリマーである、請求項１に記載の組成物。
【請求項３】
前記エチレン系コポリマーは、０．０２０モル／１００ｇから０．２５０モル／１００ｇまでのコモノマーを含む、請求項１および２のいずれかに記載の組成物。
【請求項４】
前記エチレン系コポリマーは、７０℃から１１０℃までの溶融温度を有する、請求項１〜３のいずれかに記載の組成物。
【請求項５】
前記エチレン系コポリマーは架橋されている、請求項１〜４のいずれかに記載の組成物。
【請求項６】
前記組成物は、
ａ）前記組成物の全重量を基準に、９０重量％から９９重量％までの前記エチレン系コポリマーであって、前記エチレン系コポリマーがエチレンと構造ＩＩＩのコモノマーとのバイオポリマーであり、
【化２】
2019533751.tif 000024
式中、Ｒ’がＣ１−Ｃ４ヒドロカルビル基である、前記エチレン系コポリマーと、
ｂ）前記組成物の全重量を基準に、０．１０重量％から０．２０重量％までの前記酸化防止剤と、
ｃ）前記組成物の全重量を基準に、０．３重量％から１．０重量％までの前記有機過酸化物と、
ｄ）前記組成物の全重量を基準に、０．５重量％から１．２重量％までの前記架橋助剤と、を含み、
前記組成物は０．０００１０％から０．０１０００％までの散逸係数を有する、請求項５に記載の組成物。
【請求項７】
前記組成物は、前記組成物の全重量を基準に、１重量％未満の前記エチレン系コポリマー以外のオレフィン系ポリマーを含む、請求項６に記載の組成物。
【請求項８】
前記組成物は、
ａ）前記組成物の全重量を基準に、９０重量％から９９重量％までの前記エチレン系コポリマーであって、前記エチレン系コポリマーが、エチレンと構造ＩＩＩのコモノマーとのバイオポリマーであり、
【化３】
2019533751.tif 000025
式中、Ｒ’がＣ１−Ｃ４ヒドロカルビル基である、前記エチレン系コポリマーと、
ｂ）前記組成物の全重量を基準に、０．２０重量％超から０．４５重量％までの前記酸化防止剤と、
ｃ）前記組成物の全重量を基準に、０．３重量％から１．０重量％までの前記有機過酸化物と、
ｄ）前記組成物の全重量を基準に、０．５重量％から１．２重量％までの前記架橋助剤と、を含み、
前記散逸係数は、０．０００１０％から０．０１０００％までの値である、請求項５に記載の組成物。
【請求項９】
前記組成物は、前記エチレン系コポリマー以外のオレフィン系ポリマーであって、前記組成物の全重量を基準に、１重量％未満のオレフィン系ポリマーを含む、請求項８に記載の組成物。
【請求項１０】
前記組成物は、
ａ）前記組成物の全重量を基準に、９０重量％から９９重量％までの前記エチレン系コポリマーであって、前記エチレン系コポリマーが、エチレンと構造ＩＩＩのコモノマーとのバイオポリマーであり、
【化４】
2019533751.tif 000026
式中、Ｒ’がＣ１−Ｃ４ヒドロカルビル基である、前記エチレン系コポリマーと、
ｂ）前記組成物の全重量を基準に、０．２０重量％超から０．４５重量％までの前記酸化防止剤と、
ｃ）前記組成物の全重量を基準に、０．３重量％から１．０重量％までの前記有機過酸化物と、
ｄ）前記組成物の全重量を基準に、０．５重量％から１．２重量％までの前記架橋助剤と、
ｆ）前記組成物の重量を基準に、１重量％から８重量％までのＬＤＰＥと、を含み、
前記組成物は０．０００１０％から０．０１０００％までの散逸係数を有する、請求項５に記載の組成物。
【請求項１１】
請求項１〜１０のいずれかに記載の組成物を含む絶縁層を含むケーブル。
【請求項１２】
前記ケーブルは、中電圧ケーブル、高電圧ケーブル、および超高電圧ケーブルからなる群から選択される、請求項１１に記載のケーブル。
【請求項１３】
ケーブルであって、
導体と、
前記導体の少なくとも一部を被覆する絶縁層と、を備え、前記絶縁層は、ａ）エチレン由来の単位および構造Ｉの少なくとも１種のコモノマー由来の単位を含むエチレン系コポリマーであって、
【化５】
2019533751.tif 000027
式中、ＲがＣ１−Ｃ２ヒドロカルビル基であり、Ｒ’がＣ１−Ｃ４ヒドロカルビル基である、エチレン系コポリマーと、
ｂ）少なくとも１種の酸化防止剤と、
ｃ）前記組成物の全重量を基準に、０重量％超から３重量％未満までの有機過酸化物と、
ｄ）任意に、少なくとも１種の架橋助剤と、
ｅ）任意に、少なくとも１種のトリー抑制剤と、を含み、
前記エチレン系コポリマーは、関係式Ｔｍ＜−７３．０２２（コモノマー）＋１０９．３を満たす溶融温度（Ｔｍ）（℃）、およびエチレン系コポリマー１００グラム当たりのモル数で表わされるコモノマー含有量（モル／１００ｇ）（コモノマー）を有する、ケーブル。
【請求項１４】
電気を導通させる方法であって、２ｋＶから２２０ｋＶ超までの電圧を、請求項１１〜１３のいずれかに記載のケーブルの両端に印加することを含む、方法。
【国際調査報告】
2019533751.tif 000028
2019533751.tif 000029
2019533751.tif 000030